(57)【要約】  本発明の課題は、画像表示装置に適用した際に反射防止機能に優れる偏光素子、ならびに、これを有する円偏光板および画像表示装置を提供することである。本発明の偏光素子は、配向膜と、二色性物質を用いて形成された異方性光吸収膜と、を有し、上記異方性光吸収膜の配向度Ｓが０．９２以上であり、上記配向膜の波長４００〜７００ｎｍにおける平均屈折率ｎａｖｅが１．５５〜２．０である。【特許請求の範囲】
【請求項１】
配向膜と、二色性物質を用いて形成された異方性光吸収膜と、を有し、
前記異方性光吸収膜の配向度Ｓが０．９２以上であり、
前記配向膜の波長４００〜７００ｎｍにおける平均屈折率ｎａｖｅが１．５５〜２．０である、偏光素子。
【請求項２】
前記配向膜の面内の波長５５０ｎｍにおける屈折率異方性Δｎが０．１０以上である、請求項１に記載の偏光素子。
【請求項３】
前記屈折率異方性Δｎが０．２０以上である、請求項２に記載の偏光素子。
【請求項４】
前記平均屈折率ｎａｖｅが１．５５〜１．８０である、請求項１〜３のいずれか１項に記載の偏光素子。
【請求項５】
前記配向膜の波長５５０ｎｍにおける平均屈折率ｎ５５０が１．５５〜１．７５である、請求項１〜４のいずれか１項に記載の偏光素子。
【請求項６】
前記配向膜の波長５５０ｎｍにおける平均屈折率ｎ５５０に対する、前記配向膜の波長４５０ｎｍにおける平均屈折率ｎ４５０の比が、１．０以上である、請求項１〜５のいずれか１項に記載の偏光素子。
【請求項７】
前記異方性光吸収膜の面内において、波長５５０ｎｍにおける屈折率が最大となる方向において、前記異方性光吸収膜の屈折率をＮｘ５５０、前記配向膜の屈折率をｎｘ５５０とし、
前記異方性光吸収膜の面内における屈折率が最大となる方向に面内で直交する方向において、前記異方性光吸収膜の屈折率をＮｙ５５０、前記配向膜の屈折率をｎｙ５５０としたときに、下記式（１）を満たす、請求項１〜６のいずれか１項に記載の偏光素子。
｜Ｎｘ５５０−ｎｘ５５０｜＋｜Ｎｙ５５０−ｎｙ５５０｜＜０．３      式（１）
【請求項８】
前記二色性物質の含有量が、前記異方性光吸収膜の全固形分質量に対して、８〜２２質量％である、請求項１〜７のいずれか１項に記載の偏光素子。
【請求項９】
前記配向膜の厚みが１０ｎｍ〜１００ｎｍである、請求項１〜８のいずれか１項に記載の偏光素子。
【請求項１０】
前記配向膜がアゾ基を有する光反応性基を有する光活性化合物を用いて形成された光配向膜である、請求項１〜９のいずれか１項に記載の偏光素子。
【請求項１１】
前記光活性化合物が、下記式（Ｉ）で表される化合物である、請求項１０に記載の偏光素子。
【化１】
2018186500.tif 000029
式（Ｉ）中、Ｒ２１、Ｒ２２、Ｒ２３およびＲ２４はそれぞれ独立に、水素原子または置換基を表す。ただし、Ｒ２１、Ｒ２２、Ｒ２３およびＲ２４の少なくとも１つは、カルボキシ基、スルホ基またはそれらの塩を表す。
式（Ｉ）中、ｍは１〜４の整数を表し、ｎは１〜４の整数を表し、ｏは１〜５の整数を表し、ｐは１〜５の整数を表す。ｍ、ｎ、ｏおよびｐが２以上の整数である場合、複数個のＲ２１、Ｒ２２、Ｒ２３およびＲ２４はそれぞれ、互いに同一であっても異なっていてもよい。
【請求項１２】
前記光配向膜が、屈折率１．５０〜１．６０のバインダー成分を含み、
前記バインダー成分の含有量が、前記光配向膜の全固形分質量に対して、１０質量％以上である、請求項１０または１１に記載の偏光素子。
【請求項１３】
前記配向膜が、ポリアミック酸およびポリイミド化合物の一方または両方を用いて形成された膜である、請求項１〜９のいずれか１項に記載の偏光素子。
【請求項１４】
前記二色性物質が、下記式（ＩＩ）で表される化合物を含む、請求項１〜１３のいずれか１項に記載の偏光素子。
【化２】
2018186500.tif 000030
式（ＩＩ）中、Ｒ３１、Ｒ３２、Ｒ３３、Ｒ３４およびＲ３５はそれぞれ独立に水素原子または置換基を表し、Ｒ３６およびＲ３７はそれぞれ独立に水素原子または置換基を有していてもよいアルキル基を表し、Ｑ３１は置換基を有していてもよい芳香族炭化水素基、芳香族複素環基またはシクロヘキサン環基を表し、Ｌ３１は２価の連結基を表し、Ａ３１は酸素原子または硫黄原子を表す。Ｒ３６、Ｒ３７およびＱ３１は、置換基としてラジカル重合性基を有していてもよい。
【請求項１５】
前記異方性光吸収膜が、逆波長分散性を示す、請求項１〜１４のいずれか１項に記載の偏光素子。
【請求項１６】
さらに基板を有し、
前記基板、前記配向膜および前記異方性光吸収膜をこの順に有する、請求項１〜１５のいずれか１項に記載の偏光素子。
【請求項１７】
請求項１〜１６のいずれか１項に記載の偏光素子と、１／４波長板と、を有する、円偏光板。
【請求項１８】
請求項１〜１６のいずれか１項に記載の偏光素子または請求項１７に記載の円偏光板と、画像表示素子と、を有する、画像表示装置。
【発明の詳細な説明】
【技術分野】
【０００１】
本発明は、偏光素子、円偏光板および画像表示装置に関する。
【背景技術】
【０００２】
近年、フレキシブルＯＬＥＤ（Organic Light Emitting Diode）の開発が進んでおり、使用される各部材に対してフレキシブル化が進んでいる。中でも、外光の反射防止のために使用されている円偏光板は、高い偏光度とフレキシブル性が求められる。従来、円偏光板にはヨウ素偏光子が使用されている。ヨウ素偏光子は、ヨウ素をポリビニルアルコールのような高分子材料に溶解または吸着させ、その膜を一方向にフィルム状に高倍率に延伸することで作製されるため、十分なフレキブル性がなかった。【０００３】
そのため、ガラスや透明フィルムなどの基板上に二色性物質を塗布し、分子間相互作用などを利用して配向させた偏光素子の使用が検討されている。例えば、特許文献１には、二色性物質の濃度が高く、薄膜であって、高い偏光度を有する偏光素子が提案されている。
【先行技術文献】
【特許文献】
【０００４】
【特許文献１】特許第５４３７７４４号公報
【発明の概要】
【発明が解決しようとする課題】
【０００５】
しかしながら、本発明者らが検討したところ、特許文献１に記載の方式のように、二色性物質の濃度を高くした場合、異方性光吸収膜の配向度を高くできるので偏光度の高い偏光素子が得られるものの、反射防止機能が低下することがわかった。
そこで、本発明は、画像表示装置に適用した際に反射防止機能に優れる偏光素子、ならびに、これを有する円偏光板および画像表示装置を提供することを課題とする。
【課題を解決するための手段】
【０００６】
本発明者らが鋭意検討の結果、配向膜と二色性物質を含む異方性光吸収膜とを有する偏光素子において、異方性光吸収膜の配向度Ｓが０．９２以上であり、配向膜の波長４００〜７００ｎｍにおける平均屈折率ｎａｖｅが１．５５〜２．０であれば、反射防止機能に優れた偏光素子が得られることを見出した。【０００７】
すなわち、以下の構成により上記課題を達成することができることを見出した。【０００８】
［１］
配向膜と、二色性物質を用いて形成された異方性光吸収膜と、を有し、
上記異方性光吸収膜の配向度Ｓが０．９２以上であり、
上記配向膜の波長４００〜７００ｎｍにおける平均屈折率ｎａｖｅが１．５５〜２．０である、偏光素子。
［２］
上記配向膜の面内の波長５５０ｎｍにおける屈折率異方性Δｎが０．１０以上である、［１］に記載の偏光素子。
［３］
上記屈折率異方性Δｎが０．２０以上である、［２］に記載の偏光素子。
［４］
上記平均屈折率ｎａｖｅが１．５５〜１．８０である、［１］〜［３］のいずれかに記載の偏光素子。
［５］
上記配向膜の波長５５０ｎｍにおける平均屈折率ｎ５５０が１．５５〜１．７５である、［１］〜［４］のいずれかに記載の偏光素子。
［６］
上記配向膜の波長５５０ｎｍにおける平均屈折率ｎ５５０に対する、上記配向膜の波長４５０ｎｍにおける平均屈折率ｎ４５０の比が、１．０以上である、［１］〜［５］のいずれかに記載の偏光素子。
［７］
上記異方性光吸収膜の面内において、波長５５０ｎｍにおける屈折率が最大となる方向において、上記異方性光吸収膜の屈折率をＮｘ５５０、上記配向膜の屈折率をｎｘ５５０とし、
上記異方性光吸収膜の面内における屈折率が最大となる方向に面内で直交する方向において、上記異方性光吸収膜の屈折率をＮｙ５５０、上記配向膜の屈折率をｎｙ５５０としたときに、式（１）を満たす、［１］〜［６］のいずれかに記載の偏光素子。
｜Ｎｘ５５０−ｎｘ５５０｜＋｜Ｎｙ５５０−ｎｙ５５０｜＜０．３      式（１）
［８］
上記二色性物質の含有量が、上記異方性光吸収膜の全固形分質量に対して、８〜２２質量％である、［１］〜［７］のいずれかに記載の偏光素子。
［９］
上記配向膜の厚みが１０ｎｍ〜１００ｎｍである、［１］〜［８］のいずれかに記載の偏光素子。
［１０］
上記配向膜がアゾ基を有する光反応性基を有する光活性化合物を用いて形成された光配向膜である、［１］〜［９］のいずれかに記載の偏光素子。
［１１］
上記光活性化合物が、後述の式（Ｉ）で表される化合物である、［１０］に記載の偏光素子。
後述の式（Ｉ）中、Ｒ２１、Ｒ２２、Ｒ２３およびＲ２４はそれぞれ独立に、水素原子または置換基を表す。ただし、Ｒ２１、Ｒ２２、Ｒ２３およびＲ２４の少なくとも１つは、カルボキシ基、スルホ基またはそれらの塩を表す。
後述の式（Ｉ）中、ｍは１〜４の整数を表し、ｎは１〜４の整数を表し、ｏは１〜５の整数を表し、ｐは１〜５の整数を表す。ｍ、ｎ、ｏおよびｐが２以上の整数である場合、複数個のＲ２１、Ｒ２２、Ｒ２３およびＲ２４はそれぞれ、互いに同一であっても異なっていてもよい。
［１２］
上記光配向膜が、屈折率１．５０〜１．６０のバインダー成分を含み、
上記バインダー成分の含有量が、上記光配向膜の全固形分質量に対して、１０質量％以上である、［１０］または［１１］に記載の偏光素子。
［１３］
上記配向膜が、ポリアミック酸およびポリイミド化合物の一方または両方を用いて形成された膜である、［１］〜［９］のいずれかに記載の偏光素子。
［１４］
上記二色性物質が、後述の式（ＩＩ）で表される化合物を含む、［１］〜［１３］のいずれかに記載の偏光素子。
後述の式（ＩＩ）中、Ｒ３１、Ｒ３２、Ｒ３３、Ｒ３４およびＲ３５はそれぞれ独立に水素原子または置換基を表し、Ｒ３６およびＲ３７はそれぞれ独立に水素原子または置換基を有していてもよいアルキル基を表し、Ｑ３１は置換基を有していてもよい芳香族炭化水素基、芳香族複素環基またはシクロヘキサン環基を表し、Ｌ３１は２価の連結基を表し、Ａ３１は酸素原子または硫黄原子を表す。Ｒ３６、Ｒ３７およびＱ３１は、置換基としてラジカル重合性基を有していてもよい。
［１５］
上記異方性光吸収膜が、逆波長分散性を示す、［１］〜［１４］のいずれかに記載の偏光素子。
［１６］
さらに基板を有し、
上記基板、上記配向膜および上記異方性光吸収膜をこの順に有する、［１］〜［１５］のいずれかに記載の偏光素子。
［１７］
［１］〜［１６］のいずれかに記載の偏光素子と、１／４波長板と、を有する、円偏光板。
［１８］
［１］〜［１６］のいずれかに記載の偏光素子または［１７］に記載の円偏光板と、画像表示素子と、を有する、画像表示装置。
【発明の効果】
【０００９】
本発明によれば、画像表示装置に適用した際に反射防止機能に優れる偏光素子、ならびに、これを有する円偏光板および画像表示装置を提供できる。
【発明を実施するための形態】
【００１０】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値および上限値として含む範囲を意味する。
また、本明細書において、平行、直交とは厳密な意味での平行、直交を意味するのではなく、平行または直交から±５°の範囲を意味する。
また、本明細書において、（メタ）アクリル酸とは、「アクリル酸」および「メタクリル酸」の総称であり、（メタ）アクリロイルとは、「アクリロイル」および「メタクリロイル」の総称であり、（メタ）アクリロイルオキシとは、「アクリロイルオキシ」および「メタクリロイルオキシ」の総称であり、（メタ）アクリレートとは、「アクリレート」および「メタクリレート」の総称である。
【００１１】
また、本明細書において、液晶性組成物および液晶性化合物には、硬化等により、もはや液晶性を示さなくなったものも概念として含まれる。
【００１２】
［異方性光吸収膜の配向度］
本発明における異方性光吸収膜の配向度Ｓは、光学顕微鏡（株式会社ニコン製、製品名「ＥＣＬＩＰＳＥ  Ｅ６００  ＰＯＬ」）の光源側に直線偏光子を挿入した状態で、サンプル台に異方性光吸収膜をセットし、マルチチャンネル分光器（Ｏｃｅａｎ  Ｏｐｔｉｃｓ社製、製品名「ＱＥ６５０００」）を用いて異方性光吸収膜の吸光度を測定し、以下の式により算出される値である。
配向度：Ｓ＝［（Ａｚ０／Ａｙ０）−１］／［（Ａｚ０／Ａｙ０）＋２］
Ａｚ０：異方性光吸収膜の吸収軸方向の偏光に対する吸光度
Ａｙ０：異方性光吸収膜の透過軸方向の偏光に対する吸光度
【００１３】
［屈折率］
本発明における異方性光吸収膜および配向膜の屈折率は、Ｗｏｏｌｌａｍ社製分光エリプソメトリＭ−２０００Ｕを用いて測定される値である。
具体的には、所定の波長ｔ［ｎｍ］において、異方性光吸収膜の面内における屈折率が最大となる方向をｘ軸、それに対して直交する方向をｙ軸、面内に対する法線方向をｚ軸とし、ｘ軸方向の屈折率をＮｘｔ、ｙ軸方向の屈折率をＮｙｔ、ｚ軸方向の屈折率をＮｚｔと定義する。例えば、測定波長が５５０ｎｍの場合、ｘ軸方向の屈折率をＮｘ５５０、ｙ軸方向の屈折率をＮｙ５５０、ｚ軸方向の屈折率をＮｚ５５０と呼ぶ。
本発明における配向膜の屈折率についても、異方性光吸収膜の屈折率と同様にして測定され、上記ｘ軸方向（すなわち、異方性光吸収膜の面内における屈折率が最大となる方向）の屈折率をｎｘｔ、上記ｙ軸方向の屈折率をｎｙｔ、上記ｚ軸方向の屈折率をｎｚｔと定義する。例えば、測定波長が５５０ｎｍの場合、ｘ軸方向の屈折率をｎｘ５５０、ｙ軸方向の屈折率をｎｙ５５０、ｚ軸方向の屈折率をｎｚ５５０と呼ぶ。
【００１４】
本発明における配向膜の波長４００〜７００ｎｍにおける平均屈折率ｎａｖｅとは、波長４００〜７００ｎｍの範囲で１ｎｍ毎にｎｘｔおよびｎｙｔを測定して、ｘ軸方向の屈折率の平均値ｎｘａｖｅおよびｙ軸方向の屈折率の平均値ｎｙａｖｅを用いて、下記式（Ｒ１）によって算出される。
平均屈折率ｎａｖｅ＝（ｎｘａｖｅ＋ｎｙａｖｅ）／２    （Ｒ１）
ｎｘａｖｅ＝（ｎｘ４００＋ｎｘ４０１＋ｎｘ４０２＋・・・＋ｎｘ６９９＋ｎｘ７００）／３０１
ｎｙａｖｅ＝（ｎｙ４００＋ｎｙ４０１＋ｎｙ４０２＋・・・＋ｎｙ６９９＋ｎｙ７００）／３０１
【００１５】
本発明における配向膜の波長５５０ｎｍにおける平均屈折率ｎ５５０は、下記式（Ｒ２）によって算出される。
平均屈折率ｎ５５０＝（ｎｘ５５０＋ｎｙ５５０）／２    （Ｒ２）
【００１６】
本発明における配向膜の面内の波長５５０ｎｍにおける屈折率異方性Δｎは、下記式（Ｒ３）によって算出される。
屈折率異方性Δｎ＝ｎｘ５５０−ｎｙ５５０    （Ｒ３）
【００１７】
［レタデーション］
本発明において、Ｒｅ（λ）およびＲｔｈ（λ）は各々、波長λにおける面内のレタデーションおよび厚み方向のレタデーションを表す。特に記載がないときは、波長λは、５５０ｎｍとする。
本発明において、Ｒｅ（λ）およびＲｔｈ（λ）はＡｘｏＳｃａｎ  ＯＰＭＦ−１（オプトサイエンス社製）において、波長λで測定した値である。ＡｘｏＳｃａｎにて平均屈折率（（Ｎｘ＋Ｎｙ＋Ｎｚ）／３）と膜厚（ｄ（μｍ））を入力することにより、
遅相軸方向（°）
Ｒｅ（λ）＝Ｒ０（λ）
Ｒｔｈ（λ）＝（（Ｎｘ＋Ｎｙ）／２−Ｎｚ）×ｄ
が算出される。
なお、Ｒ０（λ）は、ＡｘｏＳｃａｎ  ＯＰＭＦ−１で算出される数値として表示されるものであるが、Ｒｅ（λ）を意味している。
レタデーションの算出に用いる屈折率Ｎｘ、Ｎｙ、および、Ｎｚは、アッベ屈折率（ＮＡＲ−４Ｔ、アタゴ社製）を使用し、光源にナトリウムランプ（λ＝５８９ｎｍ）を用いて測定する。また、波長依存性を測定する場合は、多波長アッベ屈折計ＤＲ−Ｍ２（アタゴ社製）にて、干渉フィルタとの組み合わせで測定できる。
また、ポリマーハンドブック（ＪＯＨＮ ＷＩＬＥＹ＆ＳＯＮＳ，ＩＮＣ）、および、各種光学フィルムのカタログの値を使用できる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、および、ポリスチレン（１．５９）。
【００１８】
［偏光素子］
本発明の偏光素子は、配向膜と、二色性物質を含む異方性光吸収膜と、を有し、上記異方性光吸収膜の配向度Ｓが０．９２以上であり、上記配向膜の波長４００〜７００ｎｍにおける平均屈折率ｎａｖｅが１．５５〜２．０である。
本発明の偏光素子によれば、画像表示装置に適用した際に優れた反射防止機能を発揮できる。この理由の詳細は明らかではないが、概ね以下のように推定している。
【００１９】
二色性物質を含む異方性光吸収膜のフレキシブル性を向上させるためには、例えば、異方性光吸収膜の厚みを小さくする方法が挙げられる。このような薄膜の異方性光吸収膜を用いた場合に、高い偏光度の偏光素子を得るための一つの方法として、異方性光吸収膜に含まれる二色性物質の濃度を高くしつつ、二色性物質の配向度を高くすることで得られる、高配向度の異方性光吸収膜を用いる方法がある。
しかしながら、高配向度の異方性光吸収膜（すなわち、高配向度の二色性物質）を用いた場合、二色性物質の可視光領域（波長４００〜７００ｎｍ程度）における屈折率異方性が高くなる。その結果、異方性光吸収膜とこれに隣接する配向膜との界面における内部反射が大きくなって、偏光素子の反射防止機能が低下したと考えられる。
この問題に対して、本発明者らは、配向膜の可視光領域の屈折率を所定範囲に設定すれば、画像表示装置に適用した際に優れた反射防止機能を発揮できることを見出した。このように配向膜の可視光領域の屈折率を所定範囲に設定することで、異方性光吸収膜の可視光領域の屈折率と、配向膜の可視光領域の屈折率とが適合して、異方性光吸収膜と配向膜との界面における内部反射が抑制できるためと推測される。
【００２０】
〔配向膜〕
本発明における配向膜は、波長４００〜７００ｎｍにおける平均屈折率ｎａｖｅが１．５５〜２．０である。これにより、高配向度の異方性光吸収膜を用いた場合であっても、反射防止機能に優れた偏光素子が得られる。
配向膜の平均屈折率ｎａｖｅは、偏光素子の反射防止機能がより優れる点から、１．５５〜１．８０が好ましく、１．６０〜１．８０がより好ましい。
【００２１】
配向膜の波長５５０ｎｍにおける平均屈折率ｎ５５０は、１．５５〜１．８０が好ましく、１．５５〜１．７５がより好ましく、１．６０〜１．７５がさらに好ましい。波長５５０ｎｍの光は人の目に視認されやすい波長の光である。配向膜の平均屈折率ｎ５５０が上記範囲内であれば、反射光が視認されにくくなるので、偏光素子の反射防止機能がより向上する。
【００２２】
配向膜の波長５５０ｎｍにおける面内の屈折率異方性Δｎは、偏光素子の反射防止機能がより向上する点から、０．１０以上が好ましく、０．２０以上がより好ましい。
配向膜の波長５５０ｎｍにおける面内の屈折率異方性Δｎの上限値は、偏光素子の反射防止機能が低下するため０．４５以下が好ましく、０．４０以下がより好ましく、０．３０以下がさらに好ましい。
【００２３】
配向膜の波長５５０ｎｍにおける平均屈折率ｎ５５０に対する、配向膜の波長４５０ｎｍにおける平均屈折率ｎ４５０の比（ｎ４５０／ｎ５５０）は、偏光素子の反射防止機能がより向上する点から、１．０以上が好ましく、１．０５以上がより好ましい。
比（ｎ４５０／ｎ５５０）の上限値は、偏光素子の反射光が色味づくことを抑制できる点から、１．２以下が好ましく、１．１以下がより好ましい。
【００２４】
配向膜の厚さは、１０〜１００００ｎｍが好ましく、１０〜１０００ｎｍがより好ましく、１０〜３００ｎｍがさらに好ましく、１０〜１００ｎｍが特に好ましい。特に、配向膜の厚さが１０〜１００ｎｍの範囲内にあれば、光の干渉作用を利用して、可視光のうち短波長側の光による内部反射を抑制できるので、反射光の色付きを抑えることができる。そのため、偏光素子の反射防止機能がより向上する。
【００２５】
異方性光吸収膜を配向膜上に塗布して形成する場合、配向膜は、異方性光吸収膜組成物の塗布により溶解しない程度の溶剤耐性を有することが好ましい。また、配向膜は、溶剤の除去や液晶の配向のための加熱処理における耐熱性を有することが好ましい。
【００２６】
配向膜は、これに限定されないが、例えば、配向性ポリマー（例えば、配向性ポリマーおよび後述の溶剤を含む配向性ポリマー組成物）を用いて形成された膜であってもよい。
配向性ポリマーとしては、例えば、ポリアミド、ゼラチン類、ポリイミド、ポリアミック酸、ポリビニルアルコール、アルキル変性ポリビニルアルコール、ポリアクリルアミド、ポリオキサゾール、ポリエチレンイミン、ポリスチレン、ポリビニルピロリドン、ポリアクリル酸およびポリアクリル酸エステル等が挙げられる。これらの配向性ポリマーは、１種単独で用いても２種以上を併用してもよい。これらの中でも、各種屈折率を上述の範囲により設定しやすい点、溶剤耐性に優れる点、および、耐熱性に優れる点から、ポリアミック酸およびポリイミド化合物の一方または両方を用いることが好ましい。
【００２７】
配向膜は、各種屈折率を上述の範囲により設定しやすい点、溶剤耐性に優れる点、および、耐熱性に優れる点から、光配向膜であってもよい。
本発明において、光配向膜とは、光活性化合物を用いて形成された膜を意味する。光配向膜は、例えば、光活性化合物と、溶剤とを含む組成物（以下、「光配向膜形成用組成物」ともいう。）を例えば後述する基板に塗布し、偏光（好ましくは、偏光ＵＶ（ultraviolet））を照射することによって配向規制力を付与して形成される。
光活性化合物は、光反応性基を有する化合物であり、ポリマーであってもモノマーであてもよい。光反応性基とは、光の照射によって液晶配向能を生じる基をいう。具体的には、光反応性基は、光を照射することで生じる分子の配向誘起、または、異性化反応、二量化反応、光架橋反応もしくは光分解反応のような液晶配向能の起源となる光反応を起こすものである。
光反応性基は、不飽和結合を有することが好ましく、二重結合を有するものがより好ましく、炭素−炭素二重結合（Ｃ＝Ｃ結合）、炭素−窒素二重結合（Ｃ＝Ｎ結合）、窒素−窒素二重結合（Ｎ＝Ｎ結合。「アゾ基」ともいう。）および炭素−酸素二重結合（Ｃ＝Ｏ結合）からなる群より選ばれる少なくとも１つの結合を有する基がさらに好ましい。
【００２８】
Ｃ＝Ｃ結合を有する光反応性基としては、例えば、ビニル基、ポリエン基、スチルベン基、スチルバゾ−ル基、スチルバゾリウム基、カルコン基およびシンナモイル基が挙げられる。
Ｃ＝Ｎ結合を有する光反応性基としては、例えば、芳香族シッフ塩基および芳香族ヒドラゾン等の構造を有する基が挙げられる。
Ｎ＝Ｎ結合（アゾ基）を有する光反応性基としては、例えば、アゾベンゼン基、アゾナフタレン基、芳香族複素環アゾ基、ビスアゾ基、ホルマザン基、および、アゾキシベンゼンを基本構造とする基が挙げられる。
Ｃ＝Ｏ結合を有する光反応性基としては、例えば、ベンゾフェノン基、クマリン基、アントラキノン基およびマレイミド基が挙げられる。
これらの光反応性基は、アルキル基、アルコキシ基、アリール基、アリルオキシ基、シアノ基、アルコキシカルボニル基、ヒドロキシ基、スルホン酸基またはハロゲン化アルキル基等の置換基を有していてもよい。
これらの中でも、光配向に必要な偏光照射量が比較的少なく、かつ、熱安定性および経時安定性に優れる光配向膜が得られやすい点、および、各種屈折率を上述の範囲により設定しやすい点から、Ｎ＝Ｎ結合（アゾ基）を有する光反応性基が好ましく、アゾベンゼン基がより好ましい。
【００２９】
Ｎ＝Ｎ結合（アゾ基）を有する光反応性基を有する光活性化合物は、熱安定性および経時安定性に優れる光配向膜が得られやすい点、および、各種屈折率を上述の範囲により設定しやすい点から、式（Ｉ）で表される化合物が好ましい。
【００３０】
【化１】
2018186500.tif 000002
【００３１】
式（Ｉ）中、Ｒ２１、Ｒ２２、Ｒ２３およびＲ２４（以下、「Ｒ２１〜Ｒ２４」と略記する場合がある。）はそれぞれ独立に、水素原子または置換基を表す。ただし、Ｒ２１〜Ｒ２４の少なくとも１つは、カルボキシ基、スルホ基またはそれらの塩を表す。
式（Ｉ）中、ｍは１〜４の整数を表し、ｎは１〜４の整数を表し、ｏは１〜５の整数を表し、ｐは１〜５の整数を表す。ｍ、ｎ、ｏおよびｐが２以上の整数である場合、複数個のＲ２１〜Ｒ２４はそれぞれ、互いに同一であっても異なっていてもよい。
【００３２】
Ｒ２１〜Ｒ２４が表す置換基の具体例を以下に示す。
カルボキシ基またはその塩（アルカリ金属と塩を形成していてもよく、好ましくは塩を形成していないか、ナトリウム塩を形成しているカルボキシ基であり、より好ましくはナトリウム塩を形成しているカルボキシ基である）、スルホ基またはその塩（アルカリ金属と塩を形成していてもよく、好ましくは塩を形成していないか、ナトリウム塩を形成しているスルホ基であり、より好ましくはナトリウム塩を形成しているスルホ基である）、アルキル基（好ましくは炭素数１〜２０、より好ましくは炭素数１〜１２、特に好ましくは炭素数１〜８のアルキル基であり、例えば、メチル基、エチル基、イソプロピル基、ｔｅｒｔ−ブチル基、ｎ−オクチル基、ｎ−デシル基、ｎ−ヘキサデシル基、シクロプロピル基、シクロペンチル基、シクロヘキシル基などが挙げられる）、アルケニル基（好ましくは炭素数２〜２０、より好ましくは炭素数２〜１２、特に好ましくは炭素数２〜８のアルケニル基であり、例えば、ビニル基、アリル基、２−ブテニル基、３−ペンテニル基などが挙げられる）、アルキニル基（好ましくは炭素数２〜２０、より好ましくは炭素数２〜１２、特に好ましくは炭素数２〜８のアルキニル基であり、例えば、プロパルギル基、３−ペンチニル基などが挙げられる）、アリール基（好ましくは炭素数６〜３０、より好ましくは炭素数６〜２０、特に好ましくは炭素数６〜１２のアリール基であり、例えば、フェニル基、２，６−ジエチルフェニル基、３，５−ジトリフルオロメチルフェニル基、ナフチル基、ビフェニル基などが挙げられる）、置換もしくは無置換のアミノ基（好ましくは炭素数０〜２０、より好ましくは炭素数０〜１０、特に好ましくは炭素数０〜６のアミノ基であり、例えば、無置換アミノ基、メチルアミノ基、ジメチルアミノ基、ジエチルアミノ基、アニリノ基などが挙げられる）、
【００３３】
アルコキシ基（好ましくは炭素数１〜２０、より好ましくは炭素数１〜１０、特に好ましくは炭素数１〜６であり、例えば、メトキシ基、エトキシ基、ブトキシ基などが挙げられる）、アルコキシカルボニル基（好ましくは炭素数２〜２０、より好ましくは炭素数２〜１０、特に好ましくは２〜６であり、例えば、メトキシカルボニル基、エトキシカルボニル基などが挙げられる）、アシルオキシ基（好ましくは炭素数２〜２０、より好ましくは炭素数２〜１０、特に好ましくは２〜６であり、例えば、アセトキシ基、ベンゾイルオキシ基などが挙げられる）、アシルアミノ基（好ましくは炭素数２〜２０、より好ましくは炭素数２〜１０、特に好ましくは炭素数２〜６であり、例えばアセチルアミノ基、ベンゾイルアミノ基などが挙げられる）、アルコキシカルボニルアミノ基（好ましくは炭素数２〜２０、より好ましくは炭素数２〜１０、特に好ましくは炭素数２〜６であり、例えば、メトキシカルボニルアミノ基などが挙げられる）、アリールオキシカルボニルアミノ基（好ましくは炭素数７〜２０、より好ましくは炭素数７〜１６、特に好ましくは炭素数７〜１２であり、例えば、フェニルオキシカルボニルアミノ基などが挙げられる）、スルホニルアミノ基（好ましくは炭素数１〜２０、より好ましくは炭素数１〜１０、特に好ましくは炭素数１〜６であり、例えば、メタンスルホニルアミノ基、ベンゼンスルホニルアミノ基などが挙げられる）、スルファモイル基（好ましくは炭素数０〜２０、より好ましくは炭素数０〜１０、特に好ましくは炭素数０〜６であり、例えば、スルファモイル基、メチルスルファモイル基、ジメチルスルファモイル基、フェニルスルファモイル基などが挙げられる）、カルバモイル基（好ましくは炭素数１〜２０、より好ましくは炭素数１〜１０、特に好ましくは炭素数１〜６であり、例えば、無置換のカルバモイル基、メチルカルバモイル基、ジエチルカルバモイル基、フェニルカルバモイル基などが挙げられる）、
【００３４】
アルキルチオ基（好ましくは炭素数１〜２０、より好ましくは炭素数１〜１０、特に好ましくは炭素数１〜６であり、例えば、メチルチオ基、エチルチオ基などが挙げられる）、アリールチオ基（好ましくは炭素数６〜２０、より好ましくは炭素数６〜１６、特に好ましくは炭素数６〜１２であり、例えば、フェニルチオ基などが挙げられる）、スルホニル基（好ましくは炭素数１〜２０、より好ましくは炭素数１〜１０、特に好ましくは炭素数１〜６であり、例えば、メシル基、トシル基などが挙げられる）、スルフィニル基（好ましくは炭素数１〜２０、より好ましくは炭素数１〜１０、特に好ましくは炭素数１〜６であり、例えば、メタンスルフィニル基、ベンゼンスルフィニル基などが挙げられる）、ウレイド基（好ましくは炭素数１〜２０、より好ましくは炭素数１〜１０、特に好ましくは炭素数１〜６であり、例えば、無置換のウレイド基、メチルウレイド基、フェニルウレイド基などが挙げられる）、リン酸アミド基（好ましくは炭素数１〜２０、より好ましくは炭素数１〜１０、特に好ましくは炭素数１〜６であり、例えば、ジエチルリン酸アミド基、フェニルリン酸アミド基などが挙げられる）、ヒドロキシ基、メルカプト基、ハロゲン原子（例えばフッ素原子、塩素原子、臭素原子、ヨウ素原子）、シアノ基、ニトロ基、ヒドロキサム酸基、スルフィノ基、ヒドラジノ基、イミノ基、ヘテロ環基（好ましくは炭素数１〜３０、より好ましくは１〜１２のヘテロ環基であり、例えば、窒素原子、酸素原子、硫黄原子等のヘテロ原子を有するヘテロ環基であり、例えば、イミダゾリル基、ピリジル基、キノリル基、フリル基、ピペリジル基、モルホリノ基、ベンゾオキサゾリル基、ベンズイミダゾリル基、ベンズチアゾリル基などが挙げられる）、シリル基（好ましくは、炭素数３〜４０、より好ましくは炭素数３〜３０、特に好ましくは、炭素数３〜２４のシリル基であり、例えば、トリメチルシリル基、トリフェニルシリル基などが挙げられる）が挙げられる。
【００３５】
これらの置換基はさらにこれらの置換基によって置換されていてもよい。また、置換基を２つ以上有する場合は、互いに同じであっても異なっていてもよい。また、可能な場合には、置換基同士が互いに結合して環を形成していてもよい。
【００３６】
Ｒ２１〜Ｒ２４が表す置換基は、重合性基であってもよいし、重合性基を含む基であってもよい。
重合性基または重合性基を含む基は、分子末端に存在すること、すなわち、Ｒ２３およびＲ２４の少なくとも一方が重合性基または重合性基を含む基であるのが好ましい。この場合、Ｒ２３およびＲ２４の少なくとも一方は、アゾ基に対してパラ位に置換しているのが好ましい。
重合性基としては特に限定されないが、重合反応は、付加重合（開環重合を含む）または縮合重合であることが好ましい。換言すれば、重合性基は付加重合反応または縮合重合反応が可能な重合性基であることが好ましい。以下に重合性基の例を示す。下記例において、Ｅｔはエチル基、Ｐｒはプロピル基を表す。
【００３７】
【化２】
2018186500.tif 000003
【００３８】
重合性基としては、ラジカル重合またはカチオン重合する重合性基が好ましい。ラジカル重合性基としては、一般に知られているラジカル重合性基を用いることができ、好適なものとして、（メタ）アクリレート基を挙げることができる。カチオン重合性基としては、一般に知られているカチオン重合性を用いることができ、具体的には、脂環式エーテル基、環状アセタール基、環状ラクトン基、環状チオエーテル基、スピロオルソエステル基、ビニルオキシ基などを挙げることができる。なかでも脂環式エーテル基、ビニルオキシ基が好適であり、エポキシ基、オキセタニル基、ビニルオキシ基が特に好ましい。
【００３９】
式（Ｉ）中、Ｒ２１〜Ｒ２４は、水素原子、カルボキシ基、スルホ基、ハロゲン原子、アルキル基（好ましくはハロゲン化アルキル基）、アルコキシ基（好ましくはハロゲン化アルコキシ基）、シアノ基、ニトロ基、アルコキシカルボニル基、または、カルバモイル基が好ましく、水素原子、カルボキシ基、スルホ基、ハロゲン原子、ハロゲン化メチル基、ハロゲン化メトキシ基、シアノ基、ニトロ基、または、メトキシカルボニル基がより好ましく、水素原子、カルボキシ基、スルホ基、ハロゲン原子、シアノ基、または、ニトロ基がさらに好ましい。
【００４０】
Ｒ２１〜Ｒ２４の少なくとも１つは、カルボキシ基またはスルホ基である。カルボキシ基またはスルホ基の置換位置については特に制限はないが、光活性作用の観点では、少なくとも１つのＲ２１および／または少なくとも１つのＲ２２がスルホ基であるのが好ましく、少なくとも１つのＲ２１および少なくとも１つのＲ２２がスルホ基であるのがより好ましい。また、同様の観点から、少なくとも１つのＲ２３および／または少なくとも１つのＲ２４がカルボキシ基であるのが好ましく、少なくとも１つのＲ２３および少なくとも１つのＲ２４がカルボキシ基であるのがより好ましい。カルボキシ基は、アゾ基に対してメタ位に置換したＲ２３およびＲ２４であるのがさらに好ましい。
【００４１】
式（Ｉ）において、ｍは１〜４の整数を表し、ｎは１〜４の整数を表し、ｏは１〜５の整数を表し、ｐは１〜５の整数を表す。好ましくは、ｍは１〜２の整数、ｎは１〜２の整数、ｏは１〜２の整数、ｐは１〜２の整数である。
【００４２】
以下に、式（Ｉ）で表される化合物の具体例を挙げるが、以下の具体例に制限されるものではない。
【００４３】
【化３】
2018186500.tif 000004
【００４４】
【化４】
2018186500.tif 000005
【００４５】
光配向膜形成用組成物は、光活性化合物以外の添加剤を１種以上含んでいてもよい。添加剤は、例えば、光配向膜形成用組成物の屈折率調整を目的として添加される。
添加剤は、バインダー成分であるのが好ましく、光活性化合物との相溶性の観点から、親水性基と（メタ）アクリロイルオキシ基とを有する化合物が好ましい。親水性基としては、ヒドロキシ基、カルボキシ基、スルホ基およびアミノ基等が挙げられる。
添加剤は、配向能を著しく低下させない程度添加することができる。
【００４６】
光配向膜形成用組成物の屈折率調整を目的として、添加剤を用いる場合には、添加剤の屈折率（波長５５０ｎｍにおける屈折率）は、１．４０〜１．６０が好ましい。
特に、添加剤がバインダー成分である場合、光配向膜の屈折率調整が容易になる点から、バインダー成分の屈折率（波長５５０ｎｍにおける屈折率）は、１．４０〜１．６０が好ましく、１．５０〜１．６０がより好ましい。
【００４７】
親水性基と（メタ）アクリロイルオキシ基とを有する化合物のうち、ヒドロキシ基と（メタ）アクリロイルオキシ基とを有する化合物は、親水性により優れる点から、ヒドロキシ基を２つ以上有することが好ましい。このような化合物の具体例としては、グリシジル（メタ）アクリレート等のモノグリシジルエーテル、プロピレングリコール、ブタンジオール、ペンタンジオール、ヘキサンジオール、ジエチレングリコール、ジプロピレングリコール、トリエチレングリコール、トリプロピレングリコール、テトラエチレングリコール、ポリエチレングリコール、ポリプロピレングリコール、ネオペンチルグリコール、ヒドロキシルピバリン酸ネオペンチルグリコール、ビスフェノールＡ、エトキシ化ビスフェノールＡ等の２価アルコールのジグリシジルエーテル、トリメチロールプロパン、エトキシ化トリメチロールプロパン、プロポキシ化トリメチロールプロパン、グリセリン等の３価アルコールのトリグリシジルエーテル、少なくとも１個の芳香環または脂環を有する多価フェノール（なお、ここでいう多価フェノールとは、ビスフェノールＡ、ビスフェノールＦ、ビスフェノールＳ等のビスフェノール化合物またはビスフェノール化合物のアルキレンオキサイド付加体、フェノールノボラック、クレゾールノボラック等またはそのアルキレンオキサイド付加体等を例として挙げることができる）のポリグリシジルエーテル等のグリシジルエーテル化合物のグリシジル基に、（メタ）アクリル酸を反応させて得たエポキシ（メタ）アクリレート化合物、および、ペンタエリスリトールジ（メタ）アクリレート、ペンタエリスリトールトリ（メタ）アクリレート、ジペンタエリスリトールジ（メタ）アクリレート、ジペンタエリスリトールトリ（メタ）アクリレート、ジペンタエリスリトールペンタ（メタ）アクリレート、グリセリンジ（メタ）アクリレート、トリメチロールプロパンジ（メタ）アクリレート、ジトリメチロールプロパンジ（メタ）アクリレート、ジトリメチロールプロパントリ（メタ）アクリレート、ジトリメチロールプロパンテトラ（メタ）アクリレート、ジトリメチロールプロパンヘキサ（メタ）アクリレート、エトキシ化トリメチロールプロパンジ（メタ）アクリレート、プロポキシ化トリメチロールプロパンジ（メタ）アクリレート、トリス２―ヒドロキシルエチルイソシアヌレートジ（メタ）アクリレート等の、ポリオールのヒドロキシ基の一部に（メタ）アクリル酸を反応させて得られるアルコール性（メタ）アクリレート化合物が挙げられる。
【００４８】
ヒドロキシ基と（メタ）アクリロイルオキシ基とを有する化合物の市販品としては、デコナールアクリレートＤＡ−２１２、ＤＡ−１１１、ＤＡ−９１１Ｍ、ＤＡ−９３１（商品名。以上、全てナガセケムテックス社製）などが挙げられる。
【００４９】
親水性基と（メタ）アクリロイルオキシ基とを有する化合物のうち、カルボキシ基と（メタ）アクリロイルオキシ基とを有する化合物は、カルボキシ基の親水性が十分高いことから、１分子あたりのカルボキシ基の数に特に制限はなく、１つでも２つ以上でもよい。
ただし、有機溶剤に対する溶解性を向上する点、および、化合物の結晶性の向上を抑制できる点から、隣接する層との接着性および溶剤耐性を維持できる範囲で、カルボキシ基の数は少ない方がよい。特に、芳香環に直結したカルボキシ基を持つ化合物の場合には、１分子あたりのカルボキシ基の数は２以下が好ましい。
【００５０】
カルボキシ基と（メタ）アクリロイルオキシ基とを有する化合物の具体例としては、２−（メタ）アクリロイルオキシエチルヘキサヒドロフタレート、２−アクリロイルオキシエチルフタレート、２−メタクリロイルオキシエチルフタレート、エチレンオキサイド変性琥珀酸アクリレート等の、カルボキシ基および１分子中に少なくとも１つ以上の（メタ）アクリロイルオキシ基を有する化合物、２−ヒドロキシルエチル（メタ）アクリレ−トの等のヒドロキシ基および（メタ）アクリロイルオキシ基を有する化合物に無水フタル酸等の酸無水物を付加させて得られる化合物、末端に（メタ）アクリロイルオキシ基が導入されたアルキル（オキシ）基を置換基に有する安息香酸誘導体が挙げられる。
【００５１】
安息香酸誘導体の場合、置換基である末端に（メタ）アクリロイルオキシ基が導入されたアルキル（オキシ）基の数は１つでもそれ以上でも良いが、１〜３が合成の容易さの点から好ましい。また、複数の末端に（メタ）アクリロイルオキシ基が導入されたアルキル（オキシ）基を導入する場合には、置換する位置として分子の対称性を低くするような位置を選択することが、結晶性を高くしすぎないという点で好ましい。
具体的には、２−（ω−（メタ）アクリロイルオキシアルキル（オキシ））安息香酸、２，３−ジ（ω−（メタ）アクリロイルオキシアルキル（オキシ））安息香酸、２，４−ジ（ω−（メタ）アクリロイルオキシアルキル（オキシ））安息香酸、２，５−ジ（ω−（メタ）アクリロイルオキシアルキル（オキシ））安息香酸、３−（ω−（メタ）アクリロイルオキシアルキル（オキシ））安息香酸、３，４−ジ（ω−（メタ）アクリロイルオキシアルキル（オキシ））安息香酸、４−（ω−（メタ）アクリロイルオキシアルキル（オキシ））安息香酸であって、アルキル鎖のメチレン基の数が１〜１４のものが挙げられる。特に、メチレン基の数が２〜１０のものがさらに好ましい。
【００５２】
カルボキシ基と（メタ）アクリロイルオキシ基とを有する化合物の市販品としては、ライトアクリレートＨＯＡＨＨ、ＨＯＨＨ、ＨＯＭＰＬ、ＨＯＭＰＰ、ＨＯＡ−ＭＳ（商品名。以上、全て共栄社化学製）などが挙げられる。
【００５３】
親水性基と（メタ）アクリロイルオキシ基を有する化合物は、１種単独で用いても２種以上を併用してもよい。
親水性基と（メタ）アクリロイルオキシ基を有する化合物は親水性が高いため、式（Ｉ）で表される化合物との相溶性は良好であるが、まれに結晶化が生じる組み合わせがある。その場合、配合した状態で結晶性が著しく高くならないような親水性基と（メタ）アクリロイルオキシ基を有する化合物と式（Ｉ）で表される化合物との組み合わせが好ましい。これにより、光配向膜が平滑になって、配向規制力に及ぼす影響が小さくなる。
結晶化の有無は、例えば、光学的観察、分光分析または散乱実験等により判断が可能である。
【００５４】
バインダー成分の含有量は、光配向膜（光配向膜形成用組成物）の全固形分質量に対して、１０質量％以上が好ましく、２０質量％以上がより好ましく、３０質量％以上がさらに好ましい。バインダー成分の含有量が１０質量％以上であれば、光配向膜の屈折率の調整が容易になること、隣接する層との接着性および溶剤耐性を向上できること等の利点がある。
バインダー成分の含有量の上限値は、光配向膜（光配向膜形成用組成物）の全固形分質量に対して、光配向膜に含まれる式（Ｉ）で表される化合物の配向規制力がより発揮される点から、９０質量％以下が好ましく、８５質量％以下がより好ましく、８０質量％以下がさらに好ましい。
【００５５】
光配向膜形成用組成物は、塗布液として調製されるのが好ましい。上記塗布液の調製に使用する溶剤としては特に限定はないが、通常は光活性化合物が溶解するような溶剤を使用する。例えば、メタノール、エタノール等のアルコール系溶剤、エチレングリコール、プロピレングリコール、１，３−ブタンジオール等のジオール系溶剤、テトラヒドロフラン、２−メトキシエターノール、２−ブトキシエタノール、２−（２−エトキシエトキシ）エタノール、２−（２−ブトキシエトキシ）エタノール等のエーテル系溶剤、２−ピロリドン、Ｎ−メチルピロリドン、ジメチルホルムアミド、ジメチルアセトアミド等のアミド系溶剤、γ−ブチロラクトン、クロロベンゼン、および、ジメチルスルホキシド等が挙げられる。溶剤は、１種単独で用いても２種以上を併用してもよい。
光配向膜形成用組成物は、全固形分質量が０．２質量％以上の塗布液として調製されるのが好ましく、全固形分質量が０．５〜１０質量％程度の塗布液として調製されるのがより好ましい。
【００５６】
配向性ポリマー組成物または光配向膜形成用組成物を基板（後述）上に塗布する方法としては、スピンコ−ティング法、エクストルージョン法、グラビアコーティング法、ダイコーティング法、バーコーティング法およびアプリケータ法等の塗布法や、フレキソ法等の印刷法などの公知の方法が採用される。なお、偏光素子の製造を、ロールツーロール（Ｒｏｌｌ  ｔｏ  Ｒｏｌｌ）形式の連続的製造方法により実施する場合、塗布方法としては、グラビアコーティング法、ダイコーティング法またはフレキソ法等の印刷法が好ましい。
【００５７】
〔異方性光吸収膜〕
本発明における異方性光吸収膜は、二色性物質を用いて形成された膜であり、配向度Ｓが０．９２以上である。
【００５８】
異方性光吸収膜の配向度Ｓは、０．９２以上であり、０．９４以上がより好ましい。
偏光素子として偏光度を高めるには、二色性物質の配向度を向上させることが必要であるが、配向度が高くなると、異方性光吸収膜の屈折率異方性が大きくなり、隣接層との界面反射が大きくなる傾向がある。よって、上記のように配向度が高い場合に、本発明がより有効である。
【００５９】
異方性光吸収膜は、逆波長分散性を示してもよい。異方性光吸収膜が逆波長分散性を示すとは、特定波長（可視光範囲）における面内のレタデーション（Ｒｅ）値を測定した際に、測定波長が大きくなるにつれてＲｅ値が同等または高くなるものをいう。
異方性光吸収膜が逆波長分散性を示し、かつ、配向膜の上記比（ｎ４５０／ｎ５５０）が１．０以上であれば、異方性光吸収膜と配向膜との界面における内部反射がより抑制できる。
【００６０】
異方性光吸収膜の厚さは、１００〜８０００ｎｍが好ましく、３００〜５０００ｎｍがより好ましい。このように、異方性光吸収膜が薄膜であること（厚みが上記範囲にあること）で、偏光素子がフレキシブル性に優れる。
【００６１】
本発明の異方性光吸収膜は、二色性物質を含む組成物を用いて形成されることが好ましい。
【００６２】
（二色性物質）
本発明における二色性物質は、異方性光吸収膜の配向度Ｓが０．９２以上にできるのであれば特に限定はない。具体的には、例えば、特開２０１３−２２８７０６号公報の［００６７］〜［００７１］段落、特開２０１３−２２７５３２号公報の［０００８］〜［００２６］段落、特開２０１３−２０９３６７号公報の［０００８］〜［００１５］段落、特開２０１３−１４８８３号公報の［００４５］〜［００５８］段落、特開２０１３−１０９０９０号公報の［００１２］〜［００２９］段落、特開２０１３−１０１３２８号公報の［０００９］〜［００１７］段落、特開２０１３−３７３５３号公報の［００５１］〜［００６５］段落、特開２０１２−６３３８７号公報の［００４９］〜［００７３］段落（、特開平１１−３０５０３６号公報の［００１６］〜［００１８］段落、特開２００１−１３３６３０号公報の［０００９］〜［００１１］段落、特開２０１１−２１５３３７号公報の［００３０］〜［０１６９］、特開２０１０−１０６２４２号公報の［００２１］〜［００７５］段落、特開２０１０−２１５８４６号公報の［００１１］〜［００２５］段落、特開２０１１−０４８３１１号公報の［００１７］〜［００６９］段落、特開２０１１−２１３６１０号公報の［００１３］〜［０１３３］段落、特開２０１１−２３７５１３号公報の［００７４］〜［０２４６］段落、特願２０１５−００１４２５号公報の［００２２］〜［００８０］段落、特願２０１６−００６５０２号公報の［０００５］〜［００５１段落］、ＷＯ２０１６／０６０１７３号公報の［０００５］〜［００４１］段落、ＷＯ２０１６／１３６５６１号公報の［０００８］〜［００６２］段落、特願２０１６−０４４９０９号公報の［００１４］〜［００３３］段落、特願２０１６−０４４９１０号公報の［００１４］〜［００３３］段落、特願２０１６−０９５９０７号公報の［００１３］〜［００３７］段落、特願２０１７−０４５２９６号公報の［００１４］〜［００３４］段落などが挙げられる。
【００６３】
二色性物質は、配向度Ｓが０．９２以上である異方性光吸収膜が得られやすいという点から、下記式（ＩＩ）で表される化合物を含むことが好ましい。
【００６４】
【化５】
2018186500.tif 000006
【００６５】
式（ＩＩ）中、Ｒ３１、Ｒ３２、Ｒ３３、Ｒ３４およびＲ３５（以下、「Ｒ３１〜Ｒ３５」と略記する場合がある。）はそれぞれ独立に水素原子または置換基を表し、Ｒ３６およびＲ３７はそれぞれ独立に水素原子または置換基を有していてもよいアルキル基を表し、Ｑ３１は置換基を有していてもよい芳香族炭化水素基、芳香族複素環基またはシクロヘキサン環基を表し、Ｌ３１は２価の連結基を表し、Ａ３１は酸素原子または硫黄原子を表す。Ｒ３６、Ｒ３７およびＱ３１は、置換基としてラジカル重合性基を有していてもよい。
異方性光吸収膜には、上記二色性物質そのものが含まれていてもよいし、上記二色性物質の重合体が含まれていてもよいし、これらの両方が含まれていてもよい。
【００６６】
式（ＩＩ）における置換基およびラジカル重合性基の定義は、上記式（Ｉ）における置換基と同様である。
Ｑ３１が表す芳香族炭化水素基としては、例えば、炭素数６〜１２のアリール基が挙げられ、フェニル基が好ましい。
Ｑ３１が表す芳香族複素環基としては、単環または２環性の複素環由来の基が好ましい。芳香族複素環基を構成する炭素以外の原子としては、窒素原子、硫黄原子および酸素原子が挙げられる。芳香族複素環基が炭素以外の環を構成する原子を複数有する場合、これらは同一であっても異なっていてもよい。芳香族複素環基としては、具体的には、ピリジル基、キノリル基、イソキノリル基、ベンゾチアゾリル基、フタルイミド基、および、チエノチアゾリル基等が挙げられる。
Ｌ３１が表す２価の連結基としては、−Ｏ−、−（ＣＨ２）ｇ−、−（ＣＦ２）ｇ−、−Ｓｉ（ＣＨ３）２−、−（Ｓｉ（ＣＨ３）２Ｏ）ｇ−、−（ＯＳｉ（ＣＨ３）２）ｇ−（ｇは１〜１０の整数を表す。）、−Ｎ（Ｚ）−、−Ｃ（Ｚ）＝Ｃ（Ｚ’）−、−Ｃ（Ｚ）＝Ｎ−、−Ｎ＝Ｃ（Ｚ）−、−Ｃ（Ｚ）２−Ｃ（Ｚ’）２−、−Ｃ（Ｏ）−、−ＯＣ（Ｏ）−、−Ｃ（Ｏ）Ｏ−、−Ｏ−Ｃ（Ｏ）Ｏ−、−Ｎ（Ｚ）Ｃ（Ｏ）−、−Ｃ（Ｏ）Ｎ（Ｚ）−、−Ｃ（Ｚ）＝Ｃ（Ｚ’）−Ｃ（Ｏ）Ｏ−、−Ｏ−Ｃ（Ｏ）−Ｃ（Ｚ）＝Ｃ（Ｚ’）−、−Ｃ（Ｚ）＝Ｎ−、−Ｎ＝Ｃ（Ｚ）−、−Ｃ（Ｚ）＝Ｃ（Ｚ’）−Ｃ（Ｏ）Ｎ（Ｚ”）−、−Ｎ（Ｚ”）−Ｃ（Ｏ）−Ｃ（Ｚ）＝Ｃ（Ｚ’）−、−Ｃ（Ｚ）＝Ｃ（Ｚ’）−Ｃ（Ｏ）−Ｓ−、−Ｓ−Ｃ（Ｏ）−Ｃ（Ｚ）＝Ｃ（Ｚ’）−、−Ｃ（Ｚ）＝Ｎ−Ｎ＝Ｃ（Ｚ’）−（Ｚ、Ｚ’、Ｚ”は独立に、水素、Ｃ１〜Ｃ４アルキル基、シクロアルキル基、アリール基、シアノ基、または、ハロゲン原子を表す。）、−Ｃ≡Ｃ−、−Ｎ＝Ｎ−、−Ｓ−、−Ｓ（Ｏ）−、−Ｓ（Ｏ）（Ｏ）−、−（Ｏ）Ｓ（Ｏ）Ｏ−、−Ｏ（Ｏ）Ｓ（Ｏ）Ｏ−、−ＳＣ（Ｏ）−、および、−Ｃ（Ｏ）Ｓ−などが挙げられる。これらの中でも、−Ｎ＝Ｎ−が好ましい。
【００６７】
以下に、式（ＩＩ）で表される化合物の具体例を挙げるが、以下の具体例に制限されるものではない。
【００６８】
【化６】
2018186500.tif 000007
【００６９】
二色性物質の含有量は、異方性光吸収膜の全固形分質量に対して、８〜２２質量％が好ましく、１０〜２０質量％がより好ましい。二色性物質の含有量が上記範囲内にあれば、異方性光吸収膜を薄膜にした場合であっても、高配向度の異方性光吸収膜を得ることができる。そのため、フレキシブル性に優れた異方性光吸収膜が得られやすい。
二色性物質は、１種単独で用いても２種以上を併用してもよい。二色性物質を２種以上含む場合、その合計量が上記範囲内であるのが好ましい。
【００７０】
本発明においては、二色性物質の析出を抑止しながら、二色性物質をより高い配向度で配向させることができる理由から、異方性光吸収膜が、上述した二色性物質とともに液晶性化合物と含む組成物（以下、「液晶性組成物」ともいう。）を用いて形成される膜であることが好ましい。
【００７１】
（液晶性化合物）
液晶性組成物が含む液晶性化合物としては、低分子液晶性化合物および高分子液晶性化合物のいずれも用いることができる。
ここで、「低分子液晶性化合物」とは、化学構造中に繰り返し単位を有さない液晶性化合物のことをいう。
また、「高分子液晶性化合物」とは、化学構造中に繰り返し単位を有する液晶性化合物のことをいう。
低分子液晶性化合物としては、例えば、特開２０１３−２２８７０６号公報に記載されているが挙げられる。
高分子液晶性化合物としては、例えば、特開２０１１−２３７５１３号公報に記載されているサーモトロピック液晶性高分子が挙げられる。また、高分子液晶性化合物は、末端に架橋性基（例えば、アクリロイル基およびメタクリロイル基）を有していてもよい。
本発明の組成物が液晶性化合物を含有する場合、液晶性化合物の含有量は、液晶性組成物中の上記二色性物質と上記液晶性化合物との合計１００質量部に対し、７０〜９５質量部が好ましく、７０〜９０質量部がより好ましい。
液晶性化合物は、１種単独で用いても２種以上を併用してもよい。液晶性化合物を２種以上含む場合、その合計量が上記範囲内であるのが好ましい。
【００７２】
（重合開始剤）
液晶性組成物は、重合開始剤を含んでいてもよい。
重合開始剤としては特に制限はないが、感光性を有する化合物、すなわち光重合開始剤であることが好ましい。
光重合開始剤としては、各種の化合物を特に制限なく使用できる。光重合開始剤の例には、α−カルボニル化合物（米国特許第２３６７６６１号、同２３６７６７０号の各明細書）、アシロインエーテル（米国特許第２４４８８２８号明細書）、α−炭化水素置換芳香族アシロイン化合物（米国特許第２７２２５１２号明細書）、多核キノン化合物（米国特許第３０４６１２７号および同２９５１７５８号の各明細書）、トリアリールイミダゾールダイマーとｐ−アミノフェニルケトンとの組み合わせ（米国特許第３５４９３６７号明細書）、アクリジンおよびフェナジン化合物（特開昭６０−１０５６６７号公報および米国特許第４２３９８５０号明細書）、オキサジアゾール化合物（米国特許第４２１２９７０号明細書）、および、アシルフォスフィンオキシド化合物（特公昭６３−４０７９９号公報、特公平５−２９２３４号公報、特開平１０−９５７８８号公報および特開平１０−２９９９７号公報）などが挙げられる。
このような光重合開始剤としては、市販品も用いることができ、ＢＡＳＦ社製のイルガキュア（以下、「Ｉｒｇ」とも略す。）−１８４、イルガキュア−９０７、イルガキュア−３６９、イルガキュア−６５１、イルガキュア−８１９、イルガキュア−ＯＸＥ−０１およびイルガキュア−ＯＸＥ−０２等が挙げられる。
本発明の組成物が重合開始剤を含有する場合、重合開始剤の含有量は、液晶性組成物中の上記二色性物質と上記液晶性化合物との合計１００質量部に対し、０．０１〜３０質量部が好ましく、０．１〜１５質量部がより好ましい。重合開始剤の含有量が０．０１質量部以上であることで、異方性光吸収膜の耐久性が良好となり、３０質量部以下であることで、異方性光吸収膜の配向度がより良好となる。
重合開始剤は、１種単独で用いても２種以上を併用してもよい。重合開始剤を２種以上含む場合、その合計量が上記範囲内であるのが好ましい。
【００７３】
（界面改良剤）
液晶性組成物は、界面改良剤を含むことが好ましい。界面改良剤を含むことにより、塗布表面の平滑性が向上し、配向度が更に向上したり、ハジキおよびムラを抑制して、面内の均一性が向上したりする効果が見込まれる。
界面改良剤としては、二色性物質と液晶性化合物を塗布表面側で水平にさせるものが好ましく、特開２０１１−２３７５１３号公報の［０２５３］〜［０２９３］段落に記載の化合物（水平配向剤）を用いることができる。
本発明に用いられる異方性光吸収膜が界面改良剤を含有する場合、液晶性組成物中の上記二色性物質と上記液晶性化合物との合計１００質量部に対し、０．００１〜５質量部が好ましく、０．０１〜３質量部がより好ましい。
界面改良剤は、１種単独で用いても２種以上を併用してもよい。界面改良剤を２種以上含む場合、その合計量が上記範囲内であるのが好ましい。
【００７４】
（溶媒）
液晶性組成物は、作業性等の観点から、溶媒を含むことが好ましい。
溶媒としては、例えば、ケトン類（例えば、アセトン、２−ブタノン、メチルイソブチルケトン、シクロペンタノン、および、シクロヘキサノン等）、エーテル類（例えば、ジオキサン、および、テトラヒドロフラン等）、脂肪族炭化水素類（例えば、ヘキサン等）、脂環式炭化水素類（例えば、シクロヘキサン等）、芳香族炭化水素類（例えば、ベンゼン、トルエン、キシレン、および、トリメチルベンゼン等）、ハロゲン化炭素類（例えば、ジクロロメタン、トリクロロメタン、ジクロロエタン、ジクロロベンゼン、および、クロロトルエン等）、エステル類（例えば、酢酸メチル、酢酸エチル、および、酢酸ブチル等）、アルコール類（例えば、エタノール、イソプロパノール、ブタノール、および、シクロヘキサノール等）、セロソルブ類（例えば、メチルセロソルブ、エチルセロソルブ、および、１，２−ジメトキシエタン等）、セロソルブアセテート類、スルホキシド類（例えば、ジメチルスルホキシド等）、アミド類（例えば、ジメチルホルムアミド、および、ジメチルアセトアミド等）、および、ヘテロ環化合物（例えば、ピリジン等）等の有機溶媒、ならびに、水が挙げられる。これの溶媒は、１種単独で用いてもよく、２種以上を併用してもよい。
これらの溶媒のうち、有機溶媒を用いることが好ましく、ハロゲン化炭素類またはケトン類を用いることがより好ましい。
液晶性組成物が溶媒を含む場合において、溶媒の含有量は、液晶性組成物の全質量に対して、８０〜９９質量％であることが好ましく、８３〜９７質量％であることがより好ましく、８５〜９５質量％であることが特に好ましい。
溶媒は、１種単独で用いても２種以上を併用してもよい。溶媒を２種以上含む場合、その合計量が上記範囲内であるのが好ましい。
【００７５】
〔基板〕
本発明の偏光素子は、さらに基板を有していてもよい。
基板は、光学フィルム等を作成する場合に用いられる基板であれば特に限定はない。基板は、必要に応じて、フレキシブル性および剥離性を持たせてもよい。
上記配向膜および上記異方性光吸収膜を基板上にこの順に設けて、配向膜の異方性光吸収膜とは反対側に、基板が配置される態様としてもよい。
【００７６】
基板は、可視光に対して透明性を有する基板であることが好ましい。
透明性とは、波長３８０〜７８０ｎｍに渡る光線に対しての透過率が８０％以上となる特性をいう。具体的には、例えば、ガラス基板およびプラスチック基板を挙げることができ、好ましくはプラスチック基板である。プラスチック基板を構成するプラスチックとしては、例えば、ポリエチレン、ポリプロピレン、ノルボルネン系ポリマー等のポリオレフィン；環状オレフィン系樹脂；ポリビニルアルコール；ポリエチレンテレフタレート；ポリメタクリル酸エステル；ポリアクリル酸エステル；トリアセチルセルロース、ジアセチルセルロースおよびセルロースアセテートプロピオネート等のセルロースエステル；ポリエチレンナフタレート；ポリカーボネート；ポリスルホン；ポリエーテルスルホン；ポリエーテルケトン；ポリフェニレンスルフィド；ポリフェニレンオキシドおよびポリイミドなどが挙げられる。中でも、市場から容易に入手できたり、透明性に優れていたりする点から、とりわけ好ましくは、セルロースエステル、環状オレフィン系樹脂、ポリエチレンテレフタレート、ポリメタクリル酸エステルまたはポリイミドである。
基板上には、変性ポリビニルアルコール等を用いて形成された配向膜が形成されていてもよく、変性ポリビニルアルコール等を用いて形成された配向膜上に、本発明における配向膜を形成してもよい。
【００７７】
基板の厚さは、実用的な取扱いができる程度の重量である点、および、十分な透明性が確保できる点から、強度および加工性を維持できる程度に薄い方が好ましい。
ガラス基板の厚みは、これに限定されないが、１００〜３０００μｍが好ましく、１００〜１０００μｍが好ましい。
プラスチック基板の厚みは、これに限定されないが、５〜３００μｍが好ましく、５〜２００μｍが好ましい。
本発明の偏光素子を後述する円偏光板として使用する場合（特にモバイル機器用途の円偏光板として使用する場合）、基板の厚みは５〜１００μｍ程度が好ましい。
【００７８】
〔屈折率差〕
異方性光吸収膜の面内において、波長５５０ｎｍにおける屈折率が最大となる方向において、異方性光吸収膜の屈折率をＮｘ５５０、配向膜の屈折率をｎｘ５５０とし、異方性光吸収膜の面内における屈折率が最大となる方向に面内で直交する方向において、異方性光吸収膜の屈折率をＮｙ５５０、配向膜の屈折率をｎｙ５５０としたときに、下記式（１）を満たすことが好ましい。
｜Ｎｘ５５０−ｎｘ５５０｜＋｜Ｎｙ５５０−ｎｙ５５０｜＜０．３    式（１）
【００７９】
波長５５０ｎｍの光は人の目に視認されやすい波長の光である。そのため、異方性光吸収膜の配向度が高く屈折率の異方性が大きい場合であっても、上記式（１）を満たすことで、反射光がより視認されにくくなるので、異方性光吸収膜と配向膜との界面反射をより抑制できる。そのため、上記式（１）を満たす偏光素子は、画像表示装置に適用した際により優れた反射防止機能を発揮できる。
【００８０】
｜Ｎｘ５５０−ｎｘ５５０｜＋｜Ｎｙ５５０−ｎｙ５５０｜の値は、０．３未満であり、上記効果がより発揮される点から、０．２以下が好ましい。
【００８１】
［円偏光板］
本発明の円偏光板は、上述の偏光素子と、１／４波長板とを有する。
【００８２】
〔１／４波長板〕
本発明に用いられる１／４波長板は、通常用いられるものであれば特に限定はなく、ポリマーフィルムや、液晶性化合物から作成されたものを用いることができる。例えば、ピュアエースＷＲ（帝人株式会社製）等が挙げられる。
また、上述の基板が１／４波長板を兼ねていてもよい。
【００８３】
１／４波長板は、逆分散性を示すものを用いることが好ましい。また、複数層を積層させて、あわせて１／４波長板としてもよい。
【００８４】
１／４波長板と本発明の偏光素子とは、接して設けられていてもよいし、１／４波長板と本発明の偏光素子との間に、他の層が設けられていてもよい。このような層としては、密着性担保のための粘着層または接着層、およびバリア層が挙げられる。
【００８５】
〔バリア層〕
バリア層は、本発明の偏光素子と１／４波長板との間に設けることができる。なお、本発明の偏光素子と１／４波長板との間に、バリア層以外の他の層（例えば、粘着層または接着層）を備える場合には、バリア層は、例えば、本発明の偏光素子と他の層との間に設けることができる。
バリア層は、ガス遮断層（酸素遮断層）とも呼ばれ、大気中の酸素等のガス、水分、または、隣接する層に含まれる化合物等から本発明の偏光素子を保護する機能を有する。
バリア層については、例えば、特開２０１４−１５９１２４号公報の［００１４］〜［００５４］段落、特開２０１７−１２１７２１号公報の［００４２］〜［００７５］段落、特開２０１７−１１５０７６号公報の［００４５］〜［００５４］段落、特開２０１２−２１３９３８号公報の［００１０］〜［００６１］段落、特開２００５−１６９９９４号公報の［００２１］〜［００３１］段落の記載を参照できる。
【００８６】
［画像表示装置］
本発明の画像表示装置は、上述の異方性光吸収膜または円偏光板と、画像表示素子と、を有する。画像表示装置において、異方性光吸収膜または円偏光板が、反射防止層として機能することが好ましい。
【００８７】
〔画像表示素子〕
画像表示素子は、特に限定されず、例えば、液晶セル、有機エレクトロルミネッセンス（以下、「ＥＬ」と略す。）表示パネル、および、プラズマディスプレイパネルなどが挙げられる。
これらのうち、液晶セルまたは有機ＥＬ表示パネルであるのが好ましい。すなわち、本発明の画像表示装置としては、画像表示素子として液晶セルを用いた液晶表示装置、または、画像表示素子として有機ＥＬ表示パネルを用いた有機ＥＬ表示装置であるのが好ましい。
【００８８】
（液晶セル）
液晶表示装置に利用される液晶セルは、ＶＡ（Ｖｅｒｔｉｃａｌ  Ａｌｉｇｎｍｅｎｔ）モード、ＯＣＢ（Ｏｐｔｉｃａｌｌｙ  Ｃｏｍｐｅｎｓａｔｅｄ  Ｂｅｎｄ）モード、ＩＰＳ（Ｉｎ−Ｐｌａｎｅ−Ｓｗｉｔｃｈｉｎｇ）モード、またはＴＮ（Ｔｗｉｓｔｅｄ  Ｎｅｍａｔｉｃ）モードであることが好ましいが、これらに限定されるものではない。
ＴＮモードの液晶セルでは、電圧無印加時に棒状液晶性分子が実質的に水平配向し、更に６０〜１２０゜にねじれ配向している。ＴＮモードの液晶セルは、カラーＴＦＴ（Ｔｈｉｎ  Ｆｉｌｍ  Ｔｒａｎｓｉｓｔｏｒ）液晶表示装置として最も多く利用されており、多数の文献に記載がある。
ＶＡモードの液晶セルでは、電圧無印加時に棒状液晶性分子が実質的に垂直に配向している。ＶＡモードの液晶セルには、（１）棒状液晶性分子を電圧無印加時に実質的に垂直に配向させ、電圧印加時に実質的に水平に配向させる狭義のＶＡモードの液晶セル（特開平２−１７６６２５号公報記載）に加えて、（２）視野角拡大のため、ＶＡモードをマルチドメイン化した（ＭＶＡモードの）液晶セル（ＳＩＤ９７、Ｄｉｇｅｓｔ  ｏｆ  ｔｅｃｈ．Ｐａｐｅｒｓ（予稿集）２８（１９９７）８４５記載）、（３）棒状液晶性分子を電圧無印加時に実質的に垂直配向させ、電圧印加時にねじれマルチドメイン配向させるモード（ｎ−ＡＳＭモード）の液晶セル（日本液晶討論会の予稿集５８〜５９（１９９８）記載）および（４）ＳＵＲＶＩＶＡＬモードの液晶セル（ＬＣＤインターナショナル９８で発表）が含まれる。また、ＰＶＡ（Ｐａｔｔｅｒｎｅｄ  Ｖｅｒｔｉｃａｌ  Ａｌｉｇｎｍｅｎｔ）型、光配向型（Ｏｐｔｉｃａｌ  Ａｌｉｇｎｍｅｎｔ）、およびＰＳＡ（Ｐｏｌｙｍｅｒ−Ｓｕｓｔａｉｎｅｄ  Ａｌｉｇｎｍｅｎｔ）のいずれであってもよい。これらのモードの詳細については、特開２００６−２１５３２６号公報、および特表２００８−５３８８１９号公報に詳細な記載がある。
ＩＰＳモードの液晶セルは、棒状液晶分子が基板に対して実質的に平行に配向しており、基板面に平行な電界が印加することで液晶分子が平面的に応答する。ＩＰＳモードは電界無印加状態で黒表示となり、上下一対の偏光板の吸収軸は直交している。光学補償シートを用いて、斜め方向での黒表示時の漏れ光を低減させ、視野角を改良する方法が、特開平１０−５４９８２号公報、特開平１１−２０２３２３号公報、特開平９−２９２５２２号公報、特開平１１−１３３４０８号公報、特開平１１−３０５２１７号公報、特開平１０−３０７２９１号公報などに開示されている。
【００８９】
（有機ＥＬ表示装置）
本発明の画像表示装置の一例である有機ＥＬ表示装置としては、例えば、視認側から、異方性光吸収膜と、１／４波長板と、有機ＥＬ表示パネルと、をこの順で有する態様が好適に挙げられる。
より好適には、視認側から、１／４波長板を有する上述した円偏光板と、有機ＥＬ表示パネルと、をこの順に有する態様である。この場合には、円偏光板は、視認側から、基板、配向膜、異方性光吸収膜、および、１／４波長板の順に配置されている。
また、有機ＥＬ表示パネルは、電極間（陰極および陽極間）に有機発光層（有機エレクトロルミネッセンス層）を挟持してなる有機ＥＬ素子を用いて構成された表示パネルである。有機ＥＬ表示パネルの構成は特に制限されず、公知の構成が採用される。
【実施例】
【００９０】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。【００９１】
［配向膜１の作製］
下記構造の光配向材料Ｅ−１  １．０質量部に、ブトキシエタノール４１．６質量部、ジプロピレングリコールモノメチル４１．６質量部、純水１５．８質量部を加え、得られた溶液を０．４５μｍメンブレンフィルターで加圧ろ過することで光配向膜用塗布液１を作製した。得られた光配向膜用塗布液１をポリエチレンテレフタラート（ＰＥＴ）基板上に塗布し、６０℃で１分間乾燥した。得られた塗布膜に、偏光紫外線露光装置を用いて直線偏光紫外線（照度４．５ｍＷ、照射量５００ｍＪ／ｃｍ２）を照射し、配向膜１を作製した。得られた配向膜１の各種屈折率および膜厚を表１に示す。【００９２】
【化７】
2018186500.tif 000008
【００９３】
［配向膜２の作製］
光配向材料Ｅ−１  ０．６７質量部に、ナガセケムテックス社製のデコナールアクリレートＤＡ−２１２  ０．３３質量部、ブトキシエタノール４１．６質量部、およびジプロピレングリコールモノメチル４１．６質量部、純水１５．８質量部を加え、得られた溶液を０．４５μｍメンブレンフィルターで加圧ろ過することで光配向膜用塗布液２を作製した。得られた光配向膜用塗布液をＰＥＴ基板上に塗布し、６０℃で１分間乾燥した。得られた塗布膜に、偏光紫外線露光装置を用いて直線偏光紫外線（照度４．５ｍＷ、照射量５００ｍＪ／ｃｍ２）を照射し、配向膜２を作製した。得られた配向膜２の各種屈折率および膜厚を表１に示す。【００９４】
［配向膜３〜８、１４の作製］
光配向材料Ｅ−１およびナガセケムテックス社製のデコナールアクリレートＤＡ−２１２の含有量、直線偏光紫外線照射量を下記表１に示すように変更した以外は、配向膜１と同様の方法で配向膜３〜８および１４を作製した。配向膜毎の各種屈折率および膜厚を表１に示す。【００９５】
［配向膜９の作製］
ＰＥＴ基板上に、下記の組成の配向膜塗布液９を＃８のワイヤーバーで連続的に塗布した。１００℃の温風で２分間乾燥し、厚み０．８μｍの配向膜を得た。なお、変性ポリビニルアルコール（変性ＰＶＡ）は、固形分濃度が４質量％となるように配向膜塗布液中に加えた。上記作製した配向膜にラビング処理を施し、配向膜９を作製した。得られた配向膜９の各種屈折率および膜厚を表１に示す。【００９６】
配向膜塗布液９の組成
―――――――――――――――――――――――――――――――――
下記の変性ポリビニルアルコール
水          ７０質量部
メタノール  ３０質量部
―――――――――――――――――――――――――――――――――【００９７】
【化８】
2018186500.tif 000009
【００９８】
［配向膜１０の作製］
〔重合体Ｃ−２の合成〕
撹拌機、温度計、滴下漏斗および還流冷却管を備えた反応容器に、２−（３，４−エポキシシクロヘキシル）エチルトリメトキシシラン１００．０質量部、メチルイソブチルケトン５００質量部、および、トリエチルアミン１０．０質量部を仕込み、室温で混合物を撹拌した。次に、脱イオン水１００質量部を滴下漏斗より３０分かけて得られた混合物に滴下した後、還流下で混合物を混合しつつ、８０℃で６時間反応させた。反応終了後、有機相を取り出し、０．２質量％硝酸アンモニウム水溶液により洗浄後の水が中性になるまで有機相を洗浄した。その後、得られた有機相から減圧下で溶媒および水を留去し、エポキシ基を有するポリオルガノシロキサンを粘調な透明液体として得た。
このエポキシ基を有するポリオルガノシロキサンについて、１Ｈ−ＮＭＲ（Ｎｕｃｌｅａｒ  Ｍａｇｎｅｔｉｃ  Ｒｅｓｏｎａｎｃｅ）分析を行ったところ、化学シフト（δ）＝３．２ｐｐｍ付近にオキシラニル基に基づくピークが理論強度どおりに得られ、反応中にエポキシ基の副反応が起こっていないことが確認された。このエポキシ基を有するポリオルガノシロキサンの重量平均分子量Ｍｗは２，２００、エポキシ当量は１８６ｇ／モルであった。
次に、１００ｍＬの三口フラスコに、上記で得たエポキシ基を有するポリオルガノシロキサン１０．１質量部、アクリル基含有カルボン酸（東亞合成社製、商品名「アロニックスＭ−５３００」、アクリル酸ω−カルボキシポリカプロラクトン（重合度ｎ≒２））０．５質量部、酢酸ブチル２０質量部、特開２０１５−２６０５０号公報の合成例１の方法で得られた桂皮酸誘導体１．５質量部、および、テトラブチルアンモニウムブロミド０．３質量部を仕込み、得られた混合物を９０℃で１２時間撹拌した。撹拌後、得られた混合物と等量（質量）の酢酸ブチルで混合物を希釈し、さらに希釈された混合物を３回水洗した。得られた混合物を濃縮し、酢酸ブチルで希釈する操作を２回繰り返し、最終的に、光配向性基を有するポリオルガノシロキサン（下記重合体Ｃ−２）を含む溶液を得た。この重合体Ｃ−２の重量平均分子量Ｍｗは９，０００であった。また、１Ｈ−ＮＭＲ分析の結果、重合体Ｃ−２中のシンナメート基を有する成分は２３．７質量％であった。【００９９】
【化９】
2018186500.tif 000010
【０１００】
〔配向層形成用組成物１０の調製〕
以下の成分を混合して、配向層形成用組成物１０を調製した。
――――――――――――――――――――――――――――――――――
・重合体Ｃ−２                                      １０．６７質量部
・低分子化合物Ｒ−１                                  ５．１７質量部
・添加剤（Ｂ−１）                                    ０．５３質量部
・酢酸ブチル                                    ８２８７．３７質量部
・プロピレングリコールモノメチルエーテルアセテート
２０７１．８５質量部
――――――――――――――――――――――――――――――――――【０１０１】
【化１０】
2018186500.tif 000011
【０１０２】
添加剤（Ｂ−１）：サンアプロ社製ＴＡ−６０Ｂ（以下、構造式参照）【０１０３】
【化１１】
2018186500.tif 000012
【０１０４】
ＰＥＴ基板上に配向層形成用組成物１０をスピンコート法により塗布し、配向層形成用組成物１０が塗布された支持体を８０℃のホットプレート上で５分間乾燥して溶剤を除去し、塗膜を形成した。
得られた塗膜に対して、偏光紫外線照射（２５ｍＪ／ｃｍ２、超高圧水銀ランプ）することで配向膜１０を作製した。得られた配向膜１０の各種屈折率および膜厚を表１に示す。【０１０５】
［配向膜１１の作製］
配向膜形成用組成物１１を＃４のバーを用いて乾燥後のＰＥＴ基板上に塗布し、塗布した配向膜形成用組成物２を８０℃で１５分間乾燥後、２５０℃で１時間加熱して、ＰＥＴ基板上に塗布膜を形成した。
得られた塗布膜に偏光紫外線照射（１０００ｍＪ／ｃｍ２、超高圧水銀ランプ）を１回施して、ＰＥＴ基板上に配向膜１１を作製した。得られた配向膜１１の各種屈折率および膜厚を表１に示す。【０１０６】
―――――――――――――――――――――――――――――――――
配向膜形成用組成物１１の組成
―――――――――――――――――――――――――――――――――
・ＳＥ−１３０（製品名、日産化学社製、ポリイミド化合物）
２．０質量部
・Ｎ−メチルピロリドン                              ９８．０質量部
―――――――――――――――――――――――――――――――――【０１０７】
［配向膜１２の作製］
基板を厚み４０μｍのＴＡＣ（トリアセチルセルロース）基板（ＴＧ４０、富士フイルム社製）にした以外は、配向膜９と同様の方法で配向膜１２を作製した。得られた配向膜１２の各種屈折率および膜厚を表１に示す。【０１０８】
［配向膜１３の作製］
配向膜１２に対し、光配向膜用塗布液１を塗布し、６０℃で１分間乾燥した。得られた塗布膜に、偏光紫外線露光装置を用いて直線偏光紫外線（照度４．５ｍＷ、照射量１０００ｍＪ／ｃｍ２）を照射し、配向膜１３を作製した。得られた配向膜１３の各種屈折率および膜厚を表１に示す。【０１０９】
［実施例１０１］
得られた配向膜１上に、下記の液晶性組成物１を＃１１のワイヤーバーで連続的に塗布し、塗布膜１０１を形成した。
塗布膜１を１４０℃で９０秒間加熱し、塗布膜１を室温になるまで冷却した。次いで、８０℃で６０秒間加熱し、再び室温になるまで冷却した。その後、高圧水銀灯を用いて照度２８ｍＷ／ｃｍ２の照射条件で６０秒間照射することにより、配向膜１上に異方性光吸収膜（厚み２０００ｎｍ）を作製した。このようにして、実施例１０１の偏光素子を作製した。得られた偏光素子１０１の配向度を表１に示す。
なお、実施例１０１の偏光素子から異方性光吸収膜を剥離して、上述した方法によって、配向度Ｓを測定した。異方性光吸収膜の配向度Ｓを表１に示す。
―――――――――――――――――――――――――――――――――
液晶性組成物１の組成
―――――――――――――――――――――――――――――――――
・イエローアゾ色素Ｙ−１                              ７．１質量部
・シアンアゾ色素Ｃ−１                                ９．１質量部
・高分子液晶化合物Ｐ−１                          １０１．１質量部
・重合開始剤ＩＲＧＡＣＵＲＥ８１９（ＢＡＳＦ社製）    １．０質量部
・界面改良剤Ｆ−１                                    ０．３質量部
・シクロペンタノン                                ６１７．０質量部
・テトラヒドロフラン                              ２６４．４質量部
―――――――――――――――――――――――――――――――――【０１１０】
【化１２】
2018186500.tif 000013
イエローアゾ色素Ｙ−１【０１１１】
【化１３】
2018186500.tif 000014
シアンアゾ色素Ｃ−１【０１１２】
【化１４】
2018186500.tif 000015
高分子液晶化合物Ｐ−１（繰り返し単位中の数値は、高分子液晶性化合物Ｐ−１中の全繰り返し単位に対する各繰り返し単位のモル％を表す。）【０１１３】
【化１５】
2018186500.tif 000016
界面改良剤Ｆ−１（繰り返し単位中の数値は、界面改良剤Ｆ−１中の全繰り返し単位に対する各繰り返し単位のモル％を表す。）【０１１４】
［実施例１０２〜１１３、比較例２０１〜２０４］
２種類の二色性物質の配合割合は実施例１０１と同様にして、二色性物質の固形分量のみを表１のように変更した以外は、実施例１０１と同様の方法で、配向膜２〜１４上に異方性光吸収膜を作製した。この様にして、実施例１０２〜１１３および比較例２０１〜２０４の偏光素子を作製した。
なお、各実施例および比較例の偏光素子から異方性光吸収膜を剥離して、上述した方法によって、配向度Ｓを測定した。異方性光吸収膜の配向度Ｓを表１に示す。【０１１５】
［実施例１１４］
実施例１１３の異方性光吸収膜上に、下記酸素遮断層形成用組成物１を＃１７のワイヤーバーで連続的に塗布し、６０℃で５分間乾燥を行うことで、異方性光吸収膜上に酸素遮断層が形成された実施例１１４の偏光素子を作製した。
なお、実施例１１４の偏光素子から異方性光吸収膜を剥離して、上述した方法によって、配向度Ｓを測定した。異方性光吸収膜の配向度Ｓを表１に示す。【０１１６】
―――――――――――――――――――――――――――――――――
酸素遮断層形成用組成物１
―――――――――――――――――――――――――――――――――
上記変性ポリビニルアルコール                              ７質量部
水                                                      ７２質量部
メタノール                                              ２１質量部
―――――――――――――――――――――――――――――――――【０１１７】
［実施例１１５］
実施例１１３の異方性光吸収膜上に、下記酸素遮断層形成用組成物２を＃５のワイヤーバーで連続的に塗布し、６０℃で５分間乾燥を行うことで、異方性光吸収膜上に酸素遮断層が形成された実施例１１５の偏光素子を作製した。
なお、実施例１１５の偏光素子から異方性光吸収膜を剥離して、上述した方法によって、配向度Ｓを測定した。異方性光吸収膜の配向度Ｓを表１に示す。【０１１８】
―――――――――――――――――――――――――――――――――
酸素遮断層形成用組成物２
―――――――――――――――――――――――――――――――――
化合物ＢＡ−１（下記）                                  ２９質量部
重合開始剤ＩＲＧＡＣＵＲＥ８１９（ＢＡＳＦ社製）          １質量部
エタノール                                              ７０質量部
―――――――――――――――――――――――――――――――――【０１１９】
（化合物ＢＡ−１）
【化１６】
2018186500.tif 000017
【０１２０】
［円偏光板の作製］
上記作製した偏光素子の異方性光吸収膜側（酸素遮断層が形成されている場合には、酸素遮断層側）に、粘着剤（ＳＫ−２０５７、綜研化学株式会社製）を塗布して粘着剤層を形成し、１／４波長板として、ピュアエースＷＲ（帝人株式会社製）を貼り合せ円偏光板を作製した。【０１２１】
有機ＥＬパネル（有機ＥＬ表示素子）搭載のＳＡＭＳＵＮＧ社製ＧＡＬＡＸＹ  Ｓ５を分解し、有機ＥＬ表示装置から、円偏光板付きタッチパネルを剥離し、さらにタッチパネルから円偏光板を剥がし、有機ＥＬ表示素子、タッチパネルおよび円偏光板をそれぞれ単離した。続いて、単離したタッチパネルを有機ＥＬ表示素子と再度貼合し、さらに上記作製した円偏光板を空気が入らないようにしてタッチパネル上に貼合し、有機ＥＬ表示装置を作製した。【０１２２】
［表示性能評価］
作製した有機ＥＬ表示装置について、明光下にて視認性および表示品位を評価した。表示装置の表示画面を黒表示にして、正面および極角４５度から蛍光灯を映しこんだときの反射光を観察した。下記の基準に基づいて表示性能を評価した。評価結果を表１にまとめて示す。
Ａ：黒色で色づきが全く視認されない
Ｂ：わずかに着色が視認されるが、反射率が非常に低い
Ｃ：わずかに着色が視認されるが、反射率が低い
Ｄ：わずかに着色が視認され、かつ反射率が高い
Ｅ：着色が明らかに視認され、かつ反射率が高い【０１２３】
【表１】
2018186500.tif 000018
【０１２４】
表１より、異方性光吸収膜の配向度が０．９２以上であり、配向膜の平均屈折率ｎａｖｅが１．５５〜２．０の範囲内にあれば、画像表示装置の表示性能が優れることが確認された（実施例１０１〜１１５）。
一方、異方性光吸収膜の配向度が０．９２未満、または、配向膜の平均屈折率ｎａｖｅが１．５５〜２．０の範囲外である場合、画像表示装置の表示性能が劣ることが確認された（比較例２０１〜２０４）。【０１２５】
［λ／４位相差フィルム１の作製］
〔光配向膜用組成物の調製〕
配向膜１０の形成に用いた配向膜形成用組成物１０と同様の組成物を調製した。【０１２６】
下記組成の光学異方性層用塗布液を調製した。
―――――――――――――――――――――――――――――――――
光学異方性層用塗布液
―――――――――――――――――――――――――――――――――
・下記液晶性化合物Ｌ−３                          ４２．００質量部
・下記液晶性化合物Ｌ−４                          ４２．００質量部
・下記重合性化合物Ａ−１                          １６．００質量部
・下記低分子化合物Ｂ２                              ６．００質量部
・下記重合開始剤Ｓ−１（オキシム型）                ０．５０質量部
・下記レベリング剤Ｇ−１                            ０．２０質量部
・ハイソルブＭＴＥＭ（東邦化学工業社製）            ２．００質量部
・ＮＫエステルＡ−２００（新中村化学工業社製）      １．００質量部
・メチルエチルケトン                              ４２４．８質量部
―――――――――――――――――――――――――――――――――
なお、下記液晶性化合物Ｌ−３およびＬ−４のアクリロイルオキシ基に隣接する基は、プロピレン基（メチル基がエチレン基に置換した基）を表し、下記液晶性化合物Ｌ−３およびＬ−４は、メチル基の位置が異なる位置異性体の混合物を表す。【０１２７】
【化１７】
2018186500.tif 000019
2018186500.tif 000020
2018186500.tif 000021
2018186500.tif 000022
2018186500.tif 000023
【０１２８】
〔セルロースアシレートフィルム１の作製〕
（コア層セルロースアシレートドープの作製）
下記の組成物をミキシングタンクに投入し、撹拌して、各成分を溶解し、コア層セルロースアシレートドープとして用いるセルロースアセテート溶液を調製した。
─────────────────────────────────
コア層セルロースアシレートドープ
─────────────────────────────────
アセチル置換度２．８８のセルロースアセテート          １００質量部
特開２０１５−２２７９５５号公報の実施例に
記載されたポリエステル化合物Ｂ                          １２質量部
下記化合物Ｆ                                              ２質量部
メチレンクロライド（第１溶剤）                        ４３０質量部
メタノール（第２溶剤）                                  ６４質量部
─────────────────────────────────【０１２９】
化合物Ｆ【０１３０】
【化１８】
2018186500.tif 000024
【０１３１】
（外層セルロースアシレートドープの作製）
上記のコア層セルロースアシレートドープ９０質量部に下記のマット剤溶液を１０質量部加え、外層セルロースアシレートドープとして用いるセルロースアセテート溶液を調製した。
─────────────────────────────────
マット剤溶液
─────────────────────────────────
平均粒子サイズ２０ｎｍのシリカ粒子
（ＡＥＲＯＳＩＬ  Ｒ９７２、日本アエロジル社製）          ２質量部
メチレンクロライド（第１溶媒）                          ７６質量部
メタノール（第２溶剤）                                  １１質量部
上記のコア層セルロースアシレートドープ                    １質量部
─────────────────────────────────【０１３２】
（セルロースアシレートフィルム１の作製）
上記コア層セルロースアシレートドープと上記外層セルロースアシレートドープを平均孔径３４μｍのろ紙および平均孔径１０μｍの焼結金属フィルタでろ過した後、上記コア層セルロースアシレートドープとその両側に外層セルロースアシレートドープとを３層同時に流延口から２０℃のドラム上に流延した（バンド流延機）。
次いで、溶剤含有率略２０質量％の状態で剥ぎ取り、フィルムの幅方向の両端をテンタークリップで固定し、横方向に延伸倍率１．１倍で延伸しつつ乾燥した。
その後、熱処理装置のロール間を搬送することにより、更に乾燥し、厚み４０μｍのセルロースアシレートフィルム１を作製した。得られたセルロースアシレートフィルム１の面内レタデーションは０ｎｍであった。【０１３３】
〔λ／４位相差フィルム１の作製〕
作製したセルロースアシレートフィルム１の片側の面に、先に調製した光配向膜用組成物をバーコーターで塗布した。
塗布後、１２０℃のホットプレート上で１分間乾燥して溶剤を除去し、厚さ０．３μｍの光異性化組成物層を形成した。得られた光異性化組成物層を偏光紫外線照射（１０ｍＪ／ｃｍ２、超高圧水銀ランプ使用）することで、光配向膜を形成した。
次いで、光配向膜上に、先に調製した光学異方性層用塗布液をバーコーターで塗布し、組成物層を形成した。形成した組成物層をホットプレート上でいったん１１０℃まで加熱した後、６０℃に冷却させて配向を安定化させた。その後、６０℃に保ち、窒素雰囲気下（酸素濃度１００ｐｐｍ）で紫外線照射（５００ｍＪ／ｃｍ２、超高圧水銀ランプ使用）によって配向を固定化し、厚さ２．３μｍの光学異方性層を形成し、λ／４位相差フィルム１を作製した。
得られたλ／４位相差フィルム１の面内レタデーションは１４０ｎｍであった。【０１３４】
〔ポジティブＣプレート膜２の作製〕
仮支持体として、市販されているトリアセチルセルロースフィルム「Ｚ−ＴＡＣ」（富士フイルム社製）を用いた（これをセルロースアシレートフィルム２とする）。セルロースアシレートフィルム２を温度６０℃の誘電式加熱ロールを通過させ、フィルム表面温度を４０℃に昇温した後に、フィルムの片面に下記に示す組成のアルカリ溶液を、バーコーターを用いて塗布量１４ｍｌ／ｍ２で塗布し、１１０℃に加熱し、ノリタケカンパニーリミテド社製のスチーム式遠赤外ヒーターの下に、１０秒間搬送した。
次いで、同じくバーコーターを用いて、純水を３ｍｌ／ｍ２塗布した。
次いで、ファウンテンコーターによる水洗とエアナイフによる水切りを３回繰り返した後に、７０℃の乾燥ゾーンに１０秒間搬送して乾燥し、アルカリ鹸化処理したセルロースアシレートフィルム２を作製した。
─────────────────────────────────
アルカリ溶液の組成（質量部）
─────────────────────────────────
水酸化カリウム                                        ４．７質量部
水                                                  １５．８質量部
イソプロパノール                                    ６３．７質量部
含フッ素界面活性剤ＳＦ−１
（Ｃ１４Ｈ２９Ｏ（ＣＨ２ＣＨ２Ｏ）２０Ｈ）                    １．０質量部
プロピレングリコール                                １４．８質量部
─────────────────────────────────【０１３５】
上記アルカリ鹸化処理されたセルロースアシレートフィルム２を用い、下記の組成の配向膜形成用塗布液を＃８のワイヤーバーで連続的に塗布した。６０℃の温風で６０秒、さらに１００℃の温風で１２０秒乾燥し、配向膜を形成した。
─────────────────────────────────
配向膜形成用塗布液の組成
─────────────────────────────────
ＰＶＡ（クラレ社製、製品名「クラレポバール  ＰＶＡ−１０３」）
２．４質量部
イソプロピルアルコール                                １．６質量部
メタノール                                              ３６質量部
水                                                      ６０質量部
─────────────────────────────────【０１３６】
上記で作成した配向膜を有するセルロースアシレートフィルム２上に、下記塗布液Ｎを塗布し、６０℃６０秒間熟成させた後に、空気下にて７０ｍＷ／ｃｍ２の空冷メタルハライドランプ（アイグラフィックス社製）を用いて１０００ｍJ／ｃｍ２の紫外線を照射して、その配向状態を固定化することにより、重合性棒状液晶化合物を垂直配向させ、ポジティブＣプレート膜１を作製した。波長５５０ｎｍにおいてＲｔｈが−６０ｎｍであった。【０１３７】
─────────────────────────────────
光学異方性層用塗布液Ｎの組成
─────────────────────────────────
下記液晶性化合物Ｌ−１                                  ８０質量部
下記液晶性化合物Ｌ−２                                  ２０質量部
下記垂直配液晶化合物向剤（Ｓ０１）                        １質量部
エチレンオキサイド変成トリメチロールプロパントリアクリレート
（Ｖ＃３６０、大阪有機化学社製）                          ８質量部
イルガキュア９０７（ＢＡＳＦ製）                          ３質量部
カヤキュアーＤＥＴＸ（日本化薬社製）                      １質量部
下記化合物Ｂ０３                                      ０．４質量部
メチルエチルケトン                                    １７０質量部
シクロヘキサノン                                        ３０質量部
─────────────────────────────────【０１３８】
【化１９】
2018186500.tif 000025
2018186500.tif 000026
2018186500.tif 000027
【０１３９】
〔円偏光板の作製〕
λ／４位相差フィルム１の光学異方性層側に、粘着剤を介して上記で作成したポジティブＣプレート膜２を転写し、セルロースアシレートフィルム２を除去した。また、λ／４位相差フィルム１のセルロースアシレートフィルム１側に粘着剤を介して実施例１０１〜１１５および比較例２０１〜２０４の偏光素子を貼り合わせて円偏光板を得た。【０１４０】
有機ＥＬパネル（有機ＥＬ表示素子）搭載のＳＡＭＳＵＮＧ社製ＧＡＬＡＸＹ  Ｓ５を分解し、有機ＥＬ表示装置から、円偏光板付きタッチパネルを剥離し、さらにタッチパネルから円偏光板を剥がし、有機ＥＬ表示素子、タッチパネルおよび円偏光板をそれぞれ単離した。続いて、単離したタッチパネルを有機ＥＬ表示素子と再度貼合し、さらに上記作製した円偏光板をポジティブＣプレート側がパネル側になるようにタッチパネル上に貼合し、有機ＥＬ表示装置を作製した。【０１４１】
作製した有機ＥＬ表示装置について、１／４波長板として、ピュアエースＷＲ（帝人株式会社製）を用いた場合と同様の評価を行ったところ、１／４波長板として、λ／４位相差フィルム１とポジティブＣプレート膜２の積層体を用いた場合でも同様の効果が発揮されることを確認した。【０１４２】
［配向膜２１の作製］
４０μｍのＴＡＣ基板（ＴＧ４０、富士フイルム社製）上に設けられた配向膜１２に対し、光配向膜用塗布液１を塗布し、９０℃で１分間乾燥した。得られた塗布膜に、偏光紫外線露光装置を用いて直線偏光紫外線（照度４．５ｍＷ、照射量２５０ｍＪ／ｃｍ２）を照射し、配向膜２１を作製した。得られた配向膜２１の各種屈折率および膜厚を表２に示す。【０１４３】
［配向膜２２〜２７の作製］
光配向材料Ｅ−１、ナガセケムテックス社製のデコナールアクリレートＤＡ−２１２および和光純薬工業社製のポリ（スチレンスルホン酸）ナトリウム塩Ｅ−２の含有量、ならびに、直線偏光紫外線照射量を下記表２に示すように変更した以外は、配向膜２１と同様の方法で配向膜２２〜２７を作製した。得られた配向膜毎の各種屈折率および膜厚を表２に示す。【０１４４】
［配向膜２８の作製］
４０μｍのＴＡＣ基板（ＴＧ４０、富士フイルム社製）上に設けられた配向膜１２上に配向層形成用組成物１０をスピンコート法により塗布し、配向層形成用組成物１０が塗布された支持体を８０℃のホットプレート上で５分間乾燥して溶剤を除去し、塗膜を形成した。
得られた塗膜に対して、偏光紫外線照射（２５ｍＪ／ｃｍ２、超高圧水銀ランプ）することで配向膜２８を作製した。【０１４５】
［実施例３０１］
〔異方性光吸収膜の作製〕
得られた配向膜２１上に、下記の液晶性化合物２を＃５のワイヤーバーで連続的に塗布し、塗布膜３０１を形成した。
塗布膜３０１を１４０℃で９０秒間加熱し、塗布膜３０１を室温になるまで冷却した。
次いで、８０℃で６０秒間加熱し、再び室温になるまで冷却した。
その後、高圧水銀灯を用いて照度２８ｍＷ／ｃｍ２の照射条件で６０秒間照射することにより、配向膜２１上に異方性光吸収膜（厚み６００ｎｍ）を作製した。
―――――――――――――――――――――――――――――――――
液晶性化合物２の組成
―――――――――――――――――――――――――――――――――
・イエローアゾ色素Ｙ−１                              ２．７質量部
・シアンアゾ色素Ｃ−１                              １３．５質量部
・高分子液晶化合物Ｐ−１                          １０１．１質量部
・重合開始剤ＩＲＧＡＣＵＲＥ８１９（ＢＡＳＦ社製）    １．０質量部
・界面改良剤Ｆ−１                                    ０．５質量部
・シクロペンタノン                                ６１７．０質量部
・テトラヒドロフラン                              ２６４．４質量部
―――――――――――――――――――――――――――――――――【０１４６】
〔酸素遮断層の作製〕
異方性光吸収膜３０１上に、上記酸素遮断層形成用組成物２を＃５のワイヤーバーで連続的に塗布し、６０℃で５分間乾燥を行うことで、異方性光吸収膜上に酸素遮断層が形成された偏光素子を作製した。このようにして、実施例３０１の偏光素子を作製した。得られた偏光素子の配向度を表２に示す。
なお、実施例３０１の偏光素子から異方性光吸収膜を剥離して、上述した方法によって、配向度Ｓを測定した。異方性光吸収膜の配向度Ｓを表２に示す。【０１４７】
［実施例３０２〜３１０、比較例４０１〜４０３］
２種類の二色性物質の配合割合は実施例３０１と同様にして、二色性物質の固形分量のみを表２のように変更した以外は、実施例３０１と同様の方法で、配向膜１２および２１〜２８上に異方性光吸収膜を作製した。このようにして、実施例３０２〜３０８および比較例４０１〜４０３の偏光素子を作製した。
なお、各実施例および比較例の偏光素子から異方性光吸収膜を剥離して、上述した方法によって、配向度Ｓを測定した。異方性光吸収膜の配向度Ｓを表２に示す。【０１４８】
［円偏光板の作製］
上述のλ／４位相差フィルム１の光学異方性層側に、粘着剤を介して上述のポジティブＣプレート膜２を転写し、セルロースアシレートフィルム２を除去した。また、λ／４位相差フィルム１のセルロースアシレートフィルム１側に粘着剤を介して実施例３０１〜３０８および比較例４０１〜４０３の偏光素子を貼り合わせて円偏光板を得た。【０１４９】
有機ＥＬパネル（有機ＥＬ表示素子）搭載のＳＡＭＳＵＮＧ社製ＧＡＬＡＸＹ  Ｓ５を分解し、有機ＥＬ表示装置から、円偏光板付きタッチパネルを剥離し、さらにタッチパネルから円偏光板を剥がし、有機ＥＬ表示素子、タッチパネルおよび円偏光板をそれぞれ単離した。続いて、単離したタッチパネルを有機ＥＬ表示素子と再度貼合し、さらに上記作製した円偏光板をポジティブＣプレート側がパネル側になるようにタッチパネル上に貼合し、有機ＥＬ表示装置を作製した。【０１５０】
［表示性能評価］
実施例３０１〜３０８および比較例４０１〜４０３の偏光素子を用いて得られた各有機ＥＬ表示装置について、上述の実施例１０１の偏光素子を用いて得られた表示装置と同様の表示性能評価および評価基準にて、表示性能評価を行った。評価結果を表２に示す。【０１５１】
【表２】
2018186500.tif 000028
【０１５２】
表２より、異方性光吸収膜の配向度が０．９２以上であり、配向膜の平均屈折率ｎａｖｅが１．５５〜２．０の範囲内にあれば、画像表示装置の表示性能が優れることが確認された（実施例３０１〜３０８）。
一方、異方性光吸収膜の配向度が０．９２未満、または、配向膜の平均屈折率ｎａｖｅが１．５５〜２．０の範囲外である場合、画像表示装置の表示性能が劣ることが確認された（比較例４０１〜４０３）。
【国際調査報告】
2018186500.tif 000031
2018186500.tif 000032
2018186500.tif 000033
2018186500.tif 000034